(57)【要約】    本開示は、（Ａ）ポリプロピレンポリマー、（Ｂ）ポリオレフィンエラストマー、（Ｃ）アセトアセチル官能性ポリマー、（Ｄ）任意の添加剤成分、および（Ｅ）任意の相溶化剤を含む組成物を提供する。本開示はまた、組成物から作製された物品も提供する。  【選択図】なし【特許請求の範囲】
【請求項１】
組成物であって、
（Ａ）５０重量％〜８５重量％のポリプロピレンポリマー、
（Ｂ）５重量％〜３５重量％のポリオレフィンエラストマー、
（Ｃ）０．１重量％〜２０重量％のアセトアセチル官能性ポリマー、および
（Ｄ）０重量％〜３０重量％の添加剤成分を含む、組成物。
【請求項２】
前記アセトアセチル官能性ポリマーが、重合単位として、２１重量％〜８０重量％のアセトアセチル官能性モノマー、および前記アセトアセチル官能性モノマーとは異なる２０重量％〜７９重量％のアクリルモノマーを含む、請求項１に記載の組成物。
【請求項３】
前記アセトアセチル官能性モノマーが、アセトアセトキシエチルメタクリレート、アセトアセトキシエチルアクリレート、アセトアセトキシプロピルメタクリレート、アリルアセトアセテート、アセトアセトキシブチルメタクリレート、２，３−ジ（アセトアセトキシ）プロピルメタクリレート、およびそれらの混合物からなる群から選択される、請求項１または２のいずれかに記載の組成物。
【請求項４】
前記アセトアセチル官能性ポリマーが、１０〜２０００マイクロメートルの平均粒子サイズを有するポリマービーズの形態である、請求項１〜３のいずれかに記載の組成物。
【請求項５】
前記アセトアセチル官能性ポリマーが、連鎖移動剤および安定剤の存在下でモノマー組成物を懸濁重合することにより調製され、前記モノマー組成物が、前記モノマー組成物の総重量に基づいて、２１重量％〜８０重量％の前記アセトアセチル官能性モノマー、および前記アセトアセチル官能性モノマーとは異なる２０重量％〜７９重量％の前記アクリル系モノマーを含む、請求項１〜４のいずれかに記載の組成物。
【請求項６】
前記ポリオレフィンエラストマーがエチレン／α−オレフィンコポリマーである、請求項１〜５のいずれかに記載の組成物。
【請求項７】
ＶＯＣ試験方法に従って測定した場合、０．０１ｍｇ／ｍ３未満のホルムアルデヒド、およびホルムアルデヒド低減試験に従って測定した場合、０．０５ｍｇ／ｍ３以下のホルムアルデヒドを含む、請求項１〜６のいずれかに記載の組成物。
【請求項８】
前記ＶＯＣ試験方法に従って測定した場合、０．４３０ｍｇ／ｍ３未満のアセトアルデヒドを含む、請求項１〜７のいずれかに記載の組成物。
【請求項９】
前記ＶＯＣ試験方法に従って測定した場合、０．０１ｍｇ／ｍ３未満のアクロレインを含む、請求項１〜８のいずれかに記載の組成物。
【請求項１０】
前記ＶＯＣ試験方法に従って測定した場合、０．０１ｍｇ／ｍ３未満のホルムアルデヒド、
前記ＶＯＣ試験方法に従って測定した場合、０．４３０ｍｇ／ｍ３未満のアセトアルデヒド、および
前記ＶＯＣ試験方法に従って測定した場合、０．０１ｍｇ／ｍ３未満のアクロレインを含む、請求項１〜９のいずれかに記載の組成物。
【請求項１１】
１４９０Ｍｐａを超える曲げ弾性率（ヤング率）、および
２９ＭＰａを超える曲げ降伏強度を含む、請求項１〜１０のいずれかに記載の組成物。
【請求項１２】
１４５０ＭＰａを超える引張弾性率、および
１９ＭＰａを超える引張降伏強度を含む、請求項１〜１１のいずれかに記載の組成物。
【請求項１３】
２３℃で３３ｋＪ／ｍ２を超える衝撃強度、および
−３０℃で４．５０ｋＪ／ｍ２を超える衝撃強度を含む、請求項１〜１２のいずれかに記載の組成物。
【請求項１４】
請求項１〜１３のいずれかに記載の組成物から作製された物品。
【請求項１５】
自動車内装部品の形態である、請求項１４に記載の物品。
【発明の詳細な説明】
【技術分野】
【０００１】
本開示は、アルデヒド低減に有用な熱可塑性ポリオレフィン組成物に関する。
【０００２】
自動車内装部品は、典型的には、ポリオレフィンエラストマー（ＰＯＥ）を含むＴＰＯ組成物などの熱可塑性ポリオレフィン（ＴＰＯ）組成物から作られている。車内の空気質に対する圧力および消費者の懸念の増加により、自動車内装部品で許容されるアルデヒドなどの揮発性有機化合物（ＶＯＣ）の濃度を制限する政府の規制が導入された。例えば、最近、自動車内装部品のアルデヒドの濃度を、０．１０ｍｇ／ｍ３未満のホルムアルデヒド、０．０５ｍｇ／ｍ３未満のアセトアルデヒド、および０．０５ｍｇ／ｍ３未満のアクロレインに制限する特定の政府の規制が施行された。
【発明の概要】
【発明が解決しようとする課題】
【０００３】
アルデヒド低減に有用な熱可塑性ポリオレフィン組成物の必要性が存在する。アルデヒドを著しく低減し、十分な靭性および剛性などの自動車内装部品にとって重要な機械的特性のバランスを維持し、費用対効果の高いアルデヒド低減熱可塑性ポリオレフィン組成物の必要性もまた存在する。
【課題を解決するための手段】
【０００４】
特定の実施形態では、本開示は、
（Ａ）ポリプロピレンポリマー、
（Ｂ）ポリオレフィンエラストマー、および
（Ｃ）アセトアセチル官能性ポリマーを含む組成物を提供する。
【０００５】
任意に、特定の実施形態では、本開示の組成物は、（Ｄ）添加剤成分および／または（Ｅ）相溶化剤をさらに含んでもよい。
【０００６】
特定の実施形態では、本開示は、
（Ａ）５０重量％〜８５重量％のポリプロピレンポリマー、
（Ｂ）５重量％〜３５重量％のポリオレフィンエラストマー、
（Ｃ）０．１重量％〜２０重量％のアセトアセチル官能性ポリマー、
（Ｄ）０重量％〜３０重量％の添加剤成分、および
（Ｅ）０重量％〜１０重量％の相溶化剤を含む組成物を提供する。
【０００７】
特定の実施形態では、本開示は、
（Ａ）ポリプロピレンポリマー、
（Ｂ）ポリオレフィンエラストマー、および
（Ｃ）アセトアセチル官能性ポリマーを含む組成物から作製された物品を提供する。
【０００８】
任意に、特定の実施形態では、本開示の組成物から作製される物品は、（Ｄ）添加剤成分および／または（Ｅ）相溶化剤をさらに含んでもよい。
【発明を実施するための形態】
【０００９】
定義
米国特許実務を目的として、任意の参照される特許、特許出願、または刊行物の内容は、特に定義の開示（本開示に具体的に提供される任意の定義に矛盾しない範囲で）、および当該技術分野における一般的知識に関して、参照によりそれらの全体が本明細書に組み込まれる（または、その同等の米国版が参照によりそのように組み込まれる）。
【００１０】
本明細書に開示される数値範囲は、下限値から上限値（これらを含む）までの全ての値、ならびに１０進値を含む。範囲が明確な値（例えば、１〜７）を含む範囲に関して、任意の２つの明確な値の間の任意の部分範囲が含まれる（例えば、１〜２、２〜６、５〜７、３〜７、５〜６など）。
【００１１】
相反する記載がない限り、文脈から黙示的でない限り、または当該技術分野で慣習的でない限り、全ての部およびパーセントは重量に基づき、全ての試験方法は本開示の出願日時点で最新のものである。
【００１２】
「エラストマー」は、比較的低い応力下で大きな可逆的変形を受けるポリマーである。エラストマーは、熱可塑性または熱硬化性のいずれかであり得る。「熱可塑性エラストマー」は、熱可塑性の特性を有するエラストマーである。すなわち、熱可塑性エラストマーは、任意に成形されるか、または他の方法で形成され、溶融点または軟化点を超える温度で再処理される。本明細書での使用に好適なポリオレフィンエラストマーは、熱可塑性エラストマーである。
【００１３】
「エチレン系ポリマー」、「エチレンポリマー」、または「ポリエチレン」は、（ポリマーの総重量に基づいて）５０重量％以上または過半量の重合エチレンモノマーを含むポリマーであり、任意に少なくとも１種のコモノマーを含んでもよい。したがって、「ポリエチレン」という総称は、ポリエチレンホモポリマーおよびポリエチレンインターポリマーを含む。
【００１４】
「エチレン／α−オレフィンポリマー」は、ポリマーの重量に基づいて５０重量％以上または過半量の重合エチレン、および１つ以上のα−オレフィンコモノマーを含むポリマーである。
【００１５】
「ホモポリマー」は、単一のモノマー型に由来する反復単位を含むポリマーであるが、連鎖移動剤などのホモポリマーを調製する際に使用される残存量の他の構成要素を除外しない。
【００１６】
「オレフィンポリマー」、「オレフィン系ポリマー」、「オレフィン系インターポリマー」、「ポリオレフィン」などの用語は、単純オレフィンに由来するポリマーを指す。「ポリオレフィン」は、（ポリマーの総重量に基づいて）５０重量％以上または過半量の重合オレフィンモノマーを含み、任意に少なくとも１つのコモノマーを含んでもよい。α−オレフィンモノマーの非限定的な例としては、Ｃ２、またはＣ３〜Ｃ４、またはＣ６、またはＣ８、またはＣ１０、またはＣ１２、またはＣ１６、またはＣ１８、またはＣ２０α−オレフィン、例えば、エチレン、プロピレン、１−ブテン、１−ヘキセン、４−メチル−１−ペンテン、および１−オクテンなどが挙げられる。代表的なポリオレフィンとしては、ポリエチレン、ポリプロピレン、ポリブテン、ポリイソプレン、およびこれらの様々なインターポリマーが挙げられる。
【００１７】
「ポリマー」は、同一の種類であるか異なる種類であるかにかかわらず、重合形態でポリマーを構成する複数および／または反復「単位」もしくは「ｍｅｒ単位」を提供するモノマーを重合することによって調製される化合物である。「ポリマー」には、ホモポリマー、コポリマー、ターポリマー、インターポリマーなどが挙げられる。「ポリマー」はまた、例えば、ランダム、ブロックなどの全ての形態のコポリマーも包含する。「インターポリマー」は、少なくとも２種類のモノマーまたはコモノマーの重合によって調製されるポリマーである。インターポリマーには、これらに限定されないが、（通常、２種の異なる種類のモノマーまたはコモノマーから調製されるポリマーを指す）コポリマー、（通常、３種の異なる種類のモノマーまたはコモノマーから調製されるポリマーを指す）ターポリマー、（通常、４種の異なる種類のモノマーまたはコモノマーから調製されるポリマーを指す）テトラポリマーなどが挙げられる。「エチレン／α−オレフィンポリマー」および「プロピレン／α−オレフィンポリマー」という用語は、それぞれ重合エチレンまたはプロピレンと、１つ以上の追加の重合可能α−オレフィンモノマーとから調製される、上に説明されるコポリマーを示す。ポリマーはしばしば、１つ以上の特定のモノマー「から作製される」、特定のモノマーもしくはモノマーの種類「に基づく」、または特定のモノマー含有量「を含む」等として言及されるが、この文脈において、「モノマー」という用語は、非重合種ではなく、特定のモノマーの重合レムナントを指していることが理解されることに留意されたい。一般に、本明細書におけるポリマーは、対応するモノマーの重合形態である「単位」に基づくものと称される。
【００１８】
「ポリプロピレンポリマー」、「プロピレン系ポリマー」、または「プロピレンポリマー」は、（ポリマーの総重量に基づいて）５０重量％以上また過半量の重合プロピレンモノマーを含むポリマーであり、任意に少なくとも１つのコモノマーを含んでもよい。したがって、「ポリプロピレン」という総称は、プロピレンホモポリマー、プロピレンインターポリマー、２つ以上のプロピレンホモポリマーのブレンド、２つ以上のプロピレンインターポリマーのブレンド、および１つ以上のプロピレンホモポリマーと１つ以上のプロピレンインターポリマーとのブレンドを含む。
【００１９】
「ポリスチレン」は、モノマーの唯一の種類としてスチレンモノマーから調製される芳香族ポリマーである。したがって、ポリスチレンはスチレンホモポリマーである。「ポリスチレン」という総称は、耐衝撃性改良ポリスチレンを含む。
【００２０】
「スチレン系ブロックコポリマー」は、別のコモノマーの別のブロックセグメントと組み合わせて少なくとも１つのスチレン系モノマーのブロックセグメントを有するエラストマーである。スチレンブロックコポリマーの構造は、直鎖または放射型、およびジブロックまたはトリブロック型であり得る。スチレン系ブロックコポリマーは、登録商標名ＶＥＣＴＯＲの下でＤｅｘｃｏ  Ｐｏｌｙｍｅｒｓから、登録商標名ＫＲＡＴＯＮの下でＫｒａｔｏｎ  Ｃｏｒｐｏｒａｔｉｏｎから、および登録商標名ＳＯＬＰＲＥＮＥの下でＤｙｎａｓｏｌから入手可能である。
【００２１】
「熱可塑性」材料は、加熱すると繰り返し軟化して流動可能になり、室温まで冷却すると硬化状態に戻ることができる直鎖または分岐ポリマーである。さらに、熱可塑性プラスチックは、軟化状態に加熱されると、いずれかの所定の形状の物品に成形または押し出されることができる。
【００２２】
本明細書で使用される「アクリル（Ａｃｒｙｌｉｃ）」とは、（メタ）アクリル酸、（メタ）アルキルアクリレート、（メタ）アクリルアミド、（メタ）アクリロニトリル、および（メタ）ヒドロキシアルキルアクリレートなどのそれらの改質形態を含む。この開示全体を通して、「（メタ）アクリル）」という語の断片は、「メタクリル」および「アクリル」の両方を指す。例えば、（メタ）アクリル酸は、メタクリル酸およびアクリル酸の両方を指し、メチル（メタ）アクリレートは、メチルメタクリレートおよびメチルアクリレートの両方を指す。
【００２３】
本明細書で使用される場合、指定モノマーの「構造単位」としても既知である「重合単位」は、重合後のモノマーの残存物を指す。
（Ａ）ポリプロピレンポリマー
【００２４】
本組成物はポリプロピレンポリマーを含む。特定の実施形態では、本組成物は、組成物の総重量に基づいて５０重量％〜８５重量％（例えば、５０重量％〜８０重量％、５５重量％〜７５重量％、６０重量％〜７０重量％、６０重量％〜６５重量％、６１重量％〜６４重量％、および／または６２重量％〜６３重量％）のポリプロピレンポリマーを含む。別の言い方をすると、特定の実施形態では、組成物は、組成物の総重量に基づいて５０重量％、または５５重量％、または６０重量％、または６１重量％、または６２重量％〜６３重量％、または６４重量％、または６５重量％、または７０重量％、または７５重量％、または８０重量％、または８５重量％のポリプロピレンポリマーを含む。
【００２５】
特定の実施形態では、ポリプロピレンポリマーは、ポリマーの総重量に基づいて５０重量％超、または６０重量％、または７０重量％、または７５重量％〜８０重量％、または９０重量％、または９５重量％、または９８重量％、または９９重量％、または１００重量％の重合プロピレンモノマーを含む。ポリプロピレンポリマーの残りは、エチレンおよび／または４、もしくは６〜８、もしくは１２、もしくは１６、もしくは２０個の炭素原子を有するα−オレフィンの単位に由来する。一実施形態では、α−オレフィンは、Ｃ４〜Ｃ２０直鎖、分岐、または環状のα−オレフィンである。
【００２６】
好適なポリプロピレンポリマーの非限定的な例には、ポリプロピレンホモポリマー（Ｂｒａｓｋｅｍ（商標）ポリプロピレンＨ５０２−２５ＲＺなど）、ポリプロピレンランダムコポリマー（Ｂｒａｓｋｅｍ（商標）ポリプロピレンＲ７５１−１２Ｎなど）、ポリプロピレンインパクトコポリマー（ＳＫ  Ｇｌｏｂａｌ  Ｃｈｅｍｉｃａｌから入手可能なＹＵＰＬＥＮＥ（商標）ＢＸ３９００、およびＢｒａｓｋｅｍ（商標）ポリプロピレンＴ７０２−１２Ｎなど）、グラフトポリプロピレンコポリマー、およびブロックプロピレンコポリマー（Ｄｏｗ  Ｃｈｅｍｉｃａｌ  Ｃｏｍｐａｎｙから入手可能なポリプロピレンオレフィンブロックコポリマー（ＰＰ−ＯＢＣ）など）が挙げられる。
【００２７】
様々な実施形態では、ポリプロピレンポリマーはポリプロピレンインパクトコポリマーである。
【００２８】
様々な実施形態では、ポリプロピレンポリマーは、ＡＳＴＭ  Ｄ７９２に従って、０．８９０〜０．９２０ｇ／ｃｍ３（例えば、０．８９０〜０．９１５ｇ／ｃｍ３、０．８９０〜０．９１０ｇ／ｃｍ３、０．８９５〜０．９０５ｇ／ｃｍ３など）の密度を有する。別の言い方をすると、様々な実施形態では、ポリプロピレンポリマーは、ＡＳＴＭ  Ｄ７９２に従って、０．８９０ｇ／ｃｍ３、または０．８９５ｇ／ｃｍ３、または０．９００ｇ／ｃｍ３〜０．９０５ｇ／ｃｍ３、または０．９１０ｇ／ｃｍ３、または０．９１５ｇ／ｃｍ３、または０．９２０ｇ／ｃｍ３の密度を有する。
【００２９】
様々な実施形態では、ポリプロピレンポリマーは、ＡＳＴＭ  Ｄ１２３８（２３０℃／２．１６ｋｇ）に従って、３０ｇ／１０分〜１００ｇ／１０分（例えば、４０〜９０ｇ／１０分、４５〜８０ｇ／１０分、５０〜７０ｇ／１０分、５５〜６５ｇ／１０分など）のメルトフローレートを有する。別の言い方をすると、様々な実施形態では、ポリプロピレンポリマーは、３０ｇ／１０分、または４０ｇ／１０分、または５０ｇ／１０分、または５５ｇ／１０分、または６０ｇ／１０分〜６５ｇ／１０分、または７０ｇ／１０分、または８０ｇ／１０分、または９０ｇ／１０分、または１００ｇ／１０分（ＡＳＴＭ  Ｄ１２３８、２３０℃／２．１６ｋｇ）のメルトフローレートを有する。
【００３０】
本明細書での使用に好適なポリプロピレンは、以下の特性のうちの１つ、いくつか、または全てを有し得る：
（ａ）ＡＳＴＭ  Ｄ７９２に従って、０．８９０ｇ／ｃｍ３、または０．８９５ｇ／ｃｍ３、または０．９００ｇ／ｃｍ３〜０．９０５ｇ／ｃｍ３、または０．９１０ｇ／ｃｍ３、または０．９１５ｇ／ｃｍ３、または０．９２０ｇ／ｃｍ３の密度、および／または
（ｂ）ＡＳＴＭ  Ｄ１２３８（２３０℃／２．１６ｋｇ）に従って、５０ｇ／１０分、または５５ｇ／１０分、または６０ｇ／１０分〜６５ｇ／１０分、または７０ｇ／１０分、または８０ｇ／１０分、または９０ｇ／１０分、または１００ｇ／１０分のメルトフローレート。
【００３１】
１つ以上の実施形態では、ポリプロピレンポリマーは、０．９０ｇ／ｃｍ３（ＡＳＴＭ  Ｄ７９２）の密度および６０ｇ／１０分（ＡＳＴＭ  Ｄ１２３８、２３０℃／２．１６ｋｇ）のメルトフローレートを有するポリプロピレンインパクトコポリマーである。
【００３２】
ポリプロピレンポリマーは、本明細書に開示される１つ以上の実施形態を含み得る。
（Ｂ）ポリオレフィンエラストマー
【００３３】
本組成物は、ポリオレフィンエラストマーを含む。特定の実施形態では、本組成物は、組成物の総重量に基づいて５重量％〜３５重量％（例えば、１０重量％〜３５重量％、１５重量％〜３０重量％、１５重量％〜２５重量％、２０重量％〜２５重量％、２０重量％〜２３重量％、および／または２０重量％〜２１重量％）のポリオレフィンエラストマーを含む。別の言い方をすると、特定の実施形態では、組成物は、組成物の総重量に基づいて５重量％、または１０重量％、または１５重量％、または２０重量％〜２１重量％、または２３重量％、または２５重量％、または３０重量％、または３５重量％のポリオレフィンエラストマーを含む。
【００３４】
特定の実施形態では、本組成物のポリオレフィンエラストマーは、ポリオレフィンエラストマーまたはポリオレフィンエラストマーの混合物である。「ポリオレフィンエラストマー」は、１つ以上のα−オレフィン（重合性モノマーの総量に基づく）に由来する単位の少なくとも５０モルパーセント（ｍｏｌ％）含むか、または５０重量％以上もしくは過半量の重合α−オレフィンモノマー（エラストマーの総重量に基づく）を含む、エラストマーポリマーである。様々な実施形態では、ポリオレフィンエラストマーは、エチレンを含むα−オレフィンモノマー残基のみからなる。そのようなポリオレフィンエラストマーは、ホモポリマーまたはインターポリマーのいずれかであり得る。ポリオレフィンホモポリマーの例は、エチレンまたはプロピレンのホモポリマーである。ポリオレフィンインターポリマーの例は、エチレン／α−オレフィンインターポリマーおよびプロピレン／α−オレフィンインターポリマーである。そのような実施形態では、α−オレフィンは、Ｃ３〜２０直鎖、分岐、または環状α−オレフィンであり得る（プロピレン／α−オレフィンインターポリマーの場合、エチレンはα−オレフィンと考えられる）。Ｃ３〜２０α−オレフィンの例には、プロペン、１−ブテン、４−メチル−１−ペンテン、１−ヘキセン、１−オクテン、１−デセン、１−ドデセン、１−テトラデセン、１−ヘキサデセン、および１−オクタデセンが挙げられる。α−オレフィンはまた、シクロヘキサンまたはシクロペンタンなどの環状構造も含むことができ、３−シクロヘキシル−１−プロペン（アリルシクロヘキサン）およびビニルシクロヘキサンなどのα−オレフィンをもたらす。例示的なポリオレフィンコポリマーとしては、エチレン／プロピレン、エチレン／ブテン、エチレン／１−ヘキセン、エチレン／１−オクテンなどが挙げられる。例示的なターポリマーとしては、エチレン／プロピレン／１−オクテン、エチレン／プロピレン／ブテン、およびエチレン／ブテン／１−オクテンが挙げられる。一実施形態では、ポリオレフィンエラストマーは、エチレン／オクテンコポリマーである。さらに、コポリマーはランダムまたはブロック状であり得る。
【００３５】
ポリオレフィンエラストマーはまた、不飽和エステルまたは酸またはシランなどの１つ以上の官能基を含むことができ、これらのエラストマー（ポリオレフィン）は周知であり、従来の高圧技術によって調製することができる。不飽和エステルは、アルキルアクリレート、アルキルメタクリレート、またはビニルカルボキシレートであり得る。アルキル基は、１〜８個の炭素原子を有することができ、好ましくは１〜４個の炭素原子を有し得る。カルボキシレート基は、２〜８個の炭素原子を有することができ、好ましくは２〜５個の炭素原子を有し得る。エステルコモノマーに起因するコポリマーの割合は、コポリマーの重量に基づいて１〜最大５０重量パーセントの範囲であり得る。アクリレートおよびメタクリレートの例は、エチルアクリレート、メチルアクリレート、メチルメタクリレート、ｔ−ブチルアクリレート、ｎ−ブチルアクリレート、ｎ−ブチルメタクリレート、および２−エチルヘキシルアクリレートである。カルボン酸ビニルの例は、酢酸ビニル、プロピオン酸ビニル、およびブタン酸ビニルである。不飽和酸の例としては、アクリル酸またはマレイン酸が挙げられる。不飽和シランの一例は、ビニルトリアルコキシシランである。
【００３６】
官能基はまた、当該技術分野で一般的に知られているように達成できるグラフト化を介してポリオレフィンエラストマーに含まれ得る。特定の実施形態では、グラフト化は、ポリオレフィンエラストマー、フリーラジカル開始剤（例えば過酸化物など）、および官能基を含む化合物を溶融ブレンドすることを典型的に含む、フリーラジカル官能化によって行ってもよい。溶融ブレンドの間、フリーラジカル開始剤は、ポリオレフィンエラストマーと反応して（反応性溶融ブレンド）ポリマーラジカルを形成する。官能基を含む化合物は、ポリマーラジカルの主鎖に結合して官能化ポリマーを形成する。官能基を含む例示的な化合物には、これらに限定されないが、アルコキシシラン（例えば、ビニルトリメトキシシラン、ビニルトリエトキシシラン）およびビニルカルボン酸および無水物（例えば、無水マレイン酸）が挙げられる。
【００３７】
本明細書で有用なポリオレフィンエラストマーの市販の例としては、極低密度ポリエチレン（「ＶＬＤＰＥ」）（例えば、Ｄｏｗ  Ｃｈｅｍｉｃａｌ  Ｃｏｍｐａｎｙ製のＦＬＥＸＯＭＥＲ（商標）エチレン／１−ヘキセンポリエチレン）、均一に分岐した直鎖のエチレン／α−オレフィンコポリマー（例えば、Ｍｉｔｓｕｉ  Ｐｅｔｒｏｃｈｅｍｉｃａｌｓ  Ｃｏｍｐａｎｙ  Ｌｉｍｉｔｅｄ製のＴＡＦＭＥＲ（商標）およびＥｘｘｏｎ  Ｃｈｅｍｉｃａｌ  Ｃｏｍｐａｎｙ製のＥＸＡＣＴ（商標））、均一に分岐した実質的に直鎖のエチレン／α−オレフィンコポリマー（例えば、Ｄｏｗ  Ｃｈｅｍｉｃａｌ  Ｃｏｍｐａｎｙから入手可能なＡＦＦＩＮＩＴＹ（商標）およびＥＮＧＡＧＥ（商標）ポリエチレン）、非晶質ポリオレフィン（ＡＰＯ）（例えば、Ｅａｓｔｍａｎ  Ｃｈｅｍｉｃａｌ  Ｃｏｍｐａｎｙから入手可能なＥＡＳＴＯＦＬＥＸ（商標）非晶質プロピレンホモポリマー）、オレフィンブロックコポリマー（例えば、Ｄｏｗ  Ｃｈｅｍｉｃａｌ  Ｃｏｍｐａｎｙから入手可能なＩＮＦＵＳＥ（商標）およびＩＮＴＵＮＥ（商標））、ならびにそれらの組み合わせが挙げられる。様々な実施形態では、ポリオレフィンエラストマーは、均一に分岐した直鎖および実質的に直鎖のエチレン／α−オレフィンコポリマーである。実質的に直鎖のエチレンコポリマーは、ＵＳＰ５，２７２，２３６、５，２７８，２７２、および５，９８６，０２８において、より完全に記載される。別の実施形態では、ポリオレフィンエラストマーは、米国特許出願公開第２００４／００８１７９５号により完全に記載されているものなどの非晶質ポリオレフィンである。
【００３８】
本明細書で有用なポリオレフィンエラストマーには、プロピレン−、ブテン−、および他のアルケン系コポリマーが挙げられる。そのようなコポリマーは、アルケン（例えば、プロピレン）からに由来する単位の過半量（すなわち、５０重量パーセント（重量％）超）、および別のα−オレフィン（エチレンを含む）に由来する単位の少量を含む。一実施形態では、ポリオレフィンエラストマーは、プロピレン系コポリマーを含む。さらなる実施形態では、ポリオレフィンエラストマーは、プロピレン−エチレンコポリマーを含む。本明細書で有用な例示的なプロピレン系コポリマーとしては、Ｄｏｗ  Ｃｈｅｍｉｃａｌ  Ｃｏｍｐａｎｙから入手可能なＶＥＲＳＩＦＹ（商標）ポリマー、およびＥｘｘｏｎＭｏｂｉｌｅ  Ｃｈｅｍｉｃａｌ  Ｃｏｍｐａｎｙから入手可能なＶＩＳＴＡＭＡＸＸ（商標）ポリマーが挙げられる。構成成分（Ｂ）ポリオレフィンエラストマーがポリプロピレンを含む場合、それは構成成分（Ａ）ポリプロピレンとは異なる。
【００３９】
ポリオレフィンエラストマーにはまた、エチレン／プロピレン／ジエンモノマー（ＥＰＤＭ）ターポリマーエラストマーおよび塩素化ポリエチレン（ＣＰＥ）が挙げられ得る。好適なＥＰＤＭの市販例としては、Ｄｏｗ  Ｃｈｅｍｉｃａｌ  Ｃｏｍｐａｎｙから入手可能なＮＯＲＤＥＬ（商標）ＥＰＤＭが挙げられる。好適なＣＰＥの市販例としては、Ｄｏｗ  Ｃｈｅｍｉｃａｌ  Ｃｏｍｐａｎｙから入手可能なＴＹＲＩＮ（商標）ＣＰＥが挙げられる。
【００４０】
１つ以上の実施形態では、ポリオレフィンエラストマーは、エチレン系ポリオレフィンエラストマー、プロピレン系ポリオレフィンエラストマー、およびそれらの組み合わせからなる群から選択される。そのような実施形態では、エチレン系ポリオレフィンエラストマーは、該エチレン系ポリオレフィンエラストマーの全重量に基づいて、５０重量％超または６０重量％超のエチレン含有量を有することができ、残部が１つ以上のα−オレフィンモノマーからなる。さらに、エチレン系ポリオレフィンエラストマーは、エチレン系ポリオレフィンエラストマーの全重量に基づいて５０重量％超、または６０重量％〜７５重量％、または９０重量％の範囲のエチレン含有量を有することができ、残部が１つ以上のα−オレフィンモノマーからなる。様々な実施形態では、α−オレフィンモノマーはオクテンである。
【００４１】
さらに、ポリオレフィンエラストマーがプロピレン系である場合、プロピレン系ポリオレフィンエラストマーの全重量に基づいて５０重量％超、７０重量％超、または９０重量％超のプロピレン含有量を有することができ、残部が１つ以上のα−オレフィンモノマー（エチレンを含む）からなる。さらに、プロピレン系ポリオレフィンエラストマーは、プロピレン系ポリオレフィンエラストマーの全重量に基づいて５０重量％超、または７０重量％、または９０重量％〜９７重量％、または９８重量％、または９９重量％の範囲のプロピレン含有量を有することができ、残部が１つ以上のα−オレフィンモノマー（エチレンを含む）からなる。様々な実施形態では、ポリオレフィンエラストマーがプロピレン系である場合、α−オレフィンコモノマーはエチレンである。好適なプロピレン系ポリオレフィンエラストマーの非限定的な例としては、プロピレンコポリマーおよびプロピレンホモポリマーが挙げられる。構成成分（Ｂ）ポリオレフィンエラストマーがポリプロピレンを含む場合、それは構成成分（Ａ）ポリプロピレンとは異なる。
【００４２】
１つ以上の実施形態では、ポリオレフィンエラストマーは、エチレン／オクテンコポリマーを含む。
【００４３】
本明細書での使用に好適なポリオレフィンエラストマーは、ＡＳＴＭ  Ｄ７９２に従って、０．８５０ｇ／ｃｍ３〜０．９３０ｇ／ｃｍ３（例えば、０．８５０ｇ／ｃｍ３〜０．９２０ｇ／ｃｍ３、０．８５０ｇ／ｃｍ３〜０．９１０ｇ／ｃｍ３、０．８５０ｇ／ｃｍ３〜０．９００ｇ／ｃｍ３、０．８５０ｇ／ｃｍ３〜０．８９０ｇ／ｃｍ３、０．８６０ｇ／ｃｍ３〜０．８８０ｇ／ｃｍ３、０．８６５ｇ／ｃｍ３〜０．８７５ｇ／ｃｍ３など）の密度を有することができる。別の言い方をすると、様々な実施形態では、本明細書での使用に好適なポリオレフィンエラストマーは、ＡＳＴＭ  Ｄ７９２に従って、０．８５０ｇ／ｃｍ３、または０．８６０ｇ／ｃｍ３、または０．８６５ｇ／ｃｍ３〜０．８７５ｇ／ｃｍ３、または０．８８０ｇ／ｃｍ３、または０．８９０ｇ／ｃｍ３、または０．９００ｇ／ｃｍ３、または０．９１０ｇ／ｃｍ３、または０．９２０ｇ／ｃｍ３、または０．９３０ｇ／ｃｍ３の密度を有する。
【００４４】
本明細書での使用に好適なポリオレフィンエラストマーは、ＡＳＴＭ  Ｄ１２３８（１９０℃／２．１６ｋｇ）に従って、０．１ｇ／１０分〜５０ｇ／１０分（例えば、０．１ｇ／１０分〜４０ｇ／１０分、０．１ｇ／１０分〜３０ｇ／１０分、０．１ｇ／１０分〜２０ｇ／１０分、０．１ｇ／１０分〜１５ｇ／１０分、０．５ｇ／１０分〜１０ｇ／１０分、０．５ｇ／１０分〜８ｇ／１０分、１ｇ／１０分〜８ｇ／１０分、２ｇ／１０分〜８ｇ／１０分、３ｇ／１０分〜７ｇ／１０分、４ｇ／１０分〜６ｇ／１０分など）のメルトインデックスを有することができる。別の言い方をすると、特定の実施形態では、本明細書での使用に好適なポリオレフィンエラストマーは、ＡＳＴＭ  Ｄ１２３８（１９０℃／２．１６ｋｇ）に従って、０．１ｇ／１０分、または０．５ｇ／１０分、または１ｇ／１０分、または２ｇ／１０分、または３ｇ／１０分、または４ｇ／１０分〜５ｇ／１０分、または６ｇ／１０分、または８ｇ／１０分、または１０ｇ／１０分、または１５ｇ／１０分、または２０ｇ／１０分、または３０ｇ／１０分、または４０ｇ／１０分、または５０ｇ／１０分のメルトインデックスを有することができる。
【００４５】
本明細書での使用に好適なポリオレフィンエラストマーは、以下の特性のうちの１つ、または両方を有し得る：
（ａ）ＡＳＴＭ  Ｄ７９２に従って、０．８５０ｇ／ｃｍ３、または０．８６０ｇ／ｃｍ３、または０．８６５ｇ／ｃｍ３、または０．８７０ｇ／ｃｍ３〜０．８８０ｇ／ｃｍ３、または０．８９０ｇ／ｃｍ３、または０．９００ｇ／ｃｍ３、または０．９０５ｇ／ｃｍ３、または０．９１０ｇ／ｃｍ３、または０．９２０ｇ／ｃｍ３、または０．９３０ｇ／ｃｍ３未満の密度、および／または
（ｂ）ＡＳＴＭ  Ｄ１２３８（１９０℃／２．１６ｋｇ）に従って、０．１ｇ／１０分、または０．５ｇ／１０分、または１ｇ／１０分、または２ｇ／１０分、または３ｇ／１０分、または４ｇ／１０分〜５ｇ／１０分、または６ｇ／１０分、または８ｇ／１０分、または１０ｇ／１０分、または１５ｇ／１０分、または２０ｇ／１０分、または３０ｇ／１０分、または４０ｇ／１０分、または５０ｇ／１０分のメルトインデックス。
【００４６】
１つ以上の実施形態では、ポリオレフィンエラストマーは、０．８７０ｇ／ｃｍ３（ＡＳＴＭ  Ｄ７９２）の密度および５ｇ／１０分（ＡＳＴＭ  Ｄ１２３８、１９０℃／２．１６ｋｇ）のメルトインデックスを有するエチレン／オクテンコポリマーを含む。
【００４７】
ポリオレフィンエラストマーは、本明細書に開示される１つ以上の実施形態を含み得る。
（Ｃ）アセトアセチル官能性ポリマー
【００４８】
本組成物は、アセトアセチル官能性ポリマーを含む。特定の実施形態では、本組成物は、組成物の総重量に基づいて０．１重量％〜２０重量％（例えば、０．１重量％〜１５重量％、０．１重量％〜１０重量％、０．１重量％〜５重量％、０．１重量％〜３重量％、０．１重量％〜２重量％、０．１重量％〜１重量％、０．１重量％〜０．７５重量％、０．１重量％〜０．５重量％、および／または０．１重量％〜０．４重量％）のアセトアセチル官能性ポリマーを含む。
【００４９】
特定の実施形態では、アセトアセチル官能性ポリマーは、アセトアセチル官能基またはアセトアセチル官能基を含むポリマーである。特定の実施形態では、本開示のアセトアセチル官能性ポリマーは、ポリマービーズの形態であるか、またはポリマービーズに由来する。これに関して、「由来する」とは、特定の実施形態では、本組成物のアセトアセチル官能性ポリマーが、本組成物の調製中にアセトアセチル官能基（複数可）を含むポリマービーズを使用することから生じることを意味する。例えば、本組成物のアセトアセチル官能性ポリマーは、本組成物を調製するために使用される押出または配合プロセス中にアセトアセチル官能基（複数可）を含むポリマービーズを使用することから生じる。
【００５０】
特定の実施形態では、本開示のアセトアセチル官能性ポリマーは、懸濁重合によって調製される。特定の実施形態では、本開示のアセトアセチル官能性ポリマーは、モノマー組成物の総重量に基づいて２１重量％〜８０重量％（例えば、３０重量％〜８０重量％、３５重量％〜８０重量％、４０重量％〜７５重量％、４５重量％〜７０重量％、５０重量％〜７０重量％など）のアセトアセチル官能性モノマーを含むモノマー組成物の懸濁重合によって調製される。本開示のアセトアセチル官能性ポリマーは、アルデヒドを低減するのに有用であり、乳化重合により得られる既存のポリマーよりも高いホルムアルデヒド低減効率を示す。さらに、アセトアセチル官能性ポリマーは、既存の加工施設への影響を制限しながら、溶液または溶融プロセスに適用することができる。
【００５１】
特定の実施形態では、本開示のアセトアセチル官能性ポリマーは、懸濁重合により調製され、乳化重合により得られる既存のポリマーを超える特定の利点を有する。特定の実施形態では、懸濁重合により調製されるアセトアセチル官能性ポリマーは、乳化重合により得られた既存のポリマーと比較して、より高いアセトアセチル官能基含有量を可能にする。乳化重合によって得られた既存のポリマーでは、アセトアセチル官能基含有量は低いままでなければならない。具体的には、アセトアセチル官能性エマルションポリマーを調製するために使用されるアセトアセチル官能性モノマーの含有量は、以下の好ましくない副反応（すなわち、加水分解反応）のために、通常、全モノマーの１０重量％を超えることはできず、ポリマーを保存する容器内の圧力の安全でない増大を引き起こす。
【化１】
2020521853.tif 000002
【００５２】
対照的に、特定の実施形態では、懸濁重合により調製される本開示のアセトアセチル官能性ポリマーは、加水分解の懸念を回避し、より高いアセトアセチル官能基含有量を可能にする。具体的には、本開示のアセトアセチル官能性ポリマーのアセトアセチル官能性モノマー（例えば、アセトアセトキシエチルメタクリレートモノマー）の含有量は、総モノマーの８０重量％と同じくらい高くなり得る（例えば、総モノマーの７０重量％）。
【００５３】
さらに、特定の実施形態では、懸濁重合によって調製される本開示のアセトアセチル官能性ポリマーは、いかなる有機溶媒も使用せずに合成され、環境、健康、および安全性の懸念に対処する。
【００５４】
特定の実施形態では、本開示は、連鎖移動剤および安定剤の存在下でモノマー組成物を懸濁重合することによってアセトアセチル官能性ポリマーを調製するプロセスに関し、モノマー組成物は、モノマー組成物の総重量に基づいて、２１重量％〜８０重量％（例えば、３０重量％〜８０重量％、３５重量％〜８０重量％、４０重量％〜７５重量％、４５重量％〜７０重量％、５０重量％〜７０重量％など）のアセトアセチル官能性モノマーを含む。
【００５５】
特定の実施形態において、本開示は、１０〜２０００マイクロメートルの平均粒子サイズを有するアセトアセチル官能性ポリマーに関し、アセトアセチル官能性ポリマーは、２，０００〜３００，０００の数平均分子量を有し、重合単位として、２１重量％〜８０％重量％（例えば、３０重量％〜８０重量％、３５重量％〜８０重量％、４０重量％〜７５重量％、４５重量％〜７０重量％、５０重量％〜７０重量％など）のアセトアセチル官能性モノマーを含む。
【００５６】
特定の実施形態では、本開示は、本開示のアセトアセチル官能性ポリマーをポリマー組成物に添加することにより、アルデヒドを含むポリマー組成物からアルデヒドを除去するプロセスに関する。
【００５７】
アセトアセチル官能性ポリマーを調製するのに有用なモノマー組成物は、１つ以上のアセトアセチル官能性モノマーを含んでもよい。アセトアセチル官能性モノマーは、以下によって表される１つ以上のアセトアセチル官能基を有することができ、
【化２】
2020521853.tif 000003
式中、Ｒ１は水素、１〜１０個の炭素原子を有するアルキル、またはフェニルである。
【００５８】
アセトアセチル官能基の例には、
【化３】
2020521853.tif 000004
が挙げられ、
式中、ＸはＯであり、Ｒ１は二価のラジカルであり、Ｒ２はアセトアセチル官能基をポリマー骨格に結合し得る三価のラジカルである。
【００５９】
アセトアセチル官能性ポリマーを調製するのに有用なアセトアセチル官能性モノマーは、エチレン性不飽和アセトアセチル官能性モノマーであり得る。本明細書での使用に好適なエチレン性不飽和アセトアセチル官能性モノマーの非限定的な例には、アセトアセトキシエチルメタクリレート（「ＡＡＥＭ」）、アセトアセトキシエチルアクリレート、アセトアセトキシプロピルメタクリレート、アリルアセトアセテート、アセトアセトキシブチルメタクリレート、２，３−ジ（アセトアセトキシ）プロピルメタクリレート、またはそれらの組み合わせが挙げられる。モノマー組成物は、ポリマー組成物の総重量に基づいて、２１重量％以上、２５重量％以上、３０重量％以上、３５重量％以上、４０重量％以上、４５重量％以上、またはさらには５０重量％以上、および同時に８０重量％以下、７５重量％以下、またはさらには７０重量％以下のアセトアセチル官能性モノマーを有し得る。
【００６０】
アセトアセチル官能性ポリマーを調製するのに有用なモノマー組成物は、１つ以上のモノエチレン性不飽和非イオン性モノマーをさらに含んでもよい。本明細書で使用される場合、「非イオン性モノマー」という用語は、ｐＨ＝１〜１４のイオン電荷を有さないモノマーを指す。好適なモノエチレン性不飽和非イオン性モノマーは、例えば、上に定義されるアセトアセチル官能性モノマーとは異なるモノエチレン性不飽和非イオン性アクリルモノマー；α−メチルスチレン、ｐ−メチルスチレン、ｔ−ブチルスチレン、ビニルトルエン、またはそれらの混合物などのスチレンおよび置換スチレン；エチレン、プロピレン、および１−デセンなどのα−オレフィン；酢酸ビニル、酪酸ビニル、バーサチック酸ビニル、および他のビニルエステル；またはそれらの組み合わせを含み得る。好ましいモノエチレン性不飽和非イオン性モノマーは、メチルアクリレート、エチルアクリレート、ブチルアクリレート、２−エチルヘキシルアクリレート、デシルアクリレート、ラウリルアクリレート、メチルメタクリレート、ブチルメタクリレート、イソデシルメタクリレート、ラウリルメタクリレート、ヒドロキシエチルメタクリレート、ヒドロキシプロピルメタクリレート、（メタ）アクリロニトリル、（メタ）アクリルアミド、またはそれらの混合物などの（メタ）アクリル酸のＣ１〜Ｃ１８、Ｃ４〜Ｃ１２、またはＣ８〜Ｃ１０アルキルエステルから選択される。より好ましいモノエチレン性不飽和非イオン性モノマーは、メチルメタクリレート、エチルアクリレート、ブチルアクリレート、２−エチルヘキシルアクリレート、またはそれらの混合物である。ポリマーは、モノマー組成物の総重量に基づいて、２０〜７９重量％のモノエチレン性不飽和非イオン性モノマー、例えば、２０重量％以上、２５重量％以上、またはさらには３０重量％以上、および同時に７９重量％以下、７０重量％以下、６５重量％以下、６０重量％以下、５５重量％以下、またはさらには５０重量％以下を含み得る。特定の実施形態では、本組成物は、組成物の総重量に基づいて２０重量％〜７９重量％（例えば、２０重量％〜７０重量％、２０重量％〜６０重量％、２５重量％〜５５重量％、２５重量％〜５５重量％、２５重量％〜５０重量％、３０重量％〜５０重量％など）のモノエチレン性不飽和非イオン性モノマーを含み得る。
【００６１】
特定の実施形態では、アセトアセチル官能性ポリマーを調製するのに有用なモノマー組成物は、モノマー組成物の総重量に基づいて、５０重量％〜７０重量％のアセトアセチル官能性モノマー、および（メタ）アクリル酸のアルキルエステルなどの３０重量％〜５０重量％のモノエチレン性不飽和非イオン性モノマーを含む。別の実施形態では、アセトアセチル官能性ポリマーを調製するのに有用なモノマー組成物は、モノマー組成物の総重量に基づいて、４０重量％未満のスチレンおよび置換スチレン、３０重量％未満、２０％未満、１０重量％未満、またはさらには５重量％未満を含む。特定の実施形態では、モノマー組成物は、スチレンおよび置換スチレンを実質的に含まない。「スチレンおよび置換スチレンを実質的に含まない」とは、スチレンおよび置換スチレンの濃度が、モノマー組成物の総重量に基づいて、ある実施形態ではゼロであり、別の実施形態では０．１重量％未満、さらに別の実施形態では０．２％未満、またはさらに別の実施形態では０．５重量％未満であり得ることを意味する。
【００６２】
アセトアセチル官能性ポリマーを調製するのに有用なモノマー組成物は、カルボキシル、カルボン酸無水物、スルホネート、またはホスフェート基から選択される少なくとも１つの官能基を有する１つ以上のエチレン性不飽和イオン性モノマーをさらに含み得る。本明細書における「非イオン性モノマー」とは、ｐＨ＝１〜１４のイオン電荷を有するモノマーを指す。少なくとも１つの官能基を有する好適なエチレン性不飽和イオン性モノマーには、例えば、（メタ）アクリル酸、イタコン酸（ＩＡ）、フマル酸、無水物、（メタ）アクリル酸無水物、無水マレイン酸、またはそれらの混合物などのα、β−エチレン性不飽和カルボン酸またはその無水物；スチレンスルホン酸ナトリウム（ＳＳＳ）；ビニルスルホン酸ナトリウム（ＳＶＳ）；２−アクリルアミド−２−メチルプロパンスルホン酸（ＡＭＰＳ）；またはそれらの混合物が挙げられ得る。少なくとも１つの官能基を有する好ましいエチレン性不飽和イオン性モノマーには、スチレンスルホン酸ナトリウム、ビニルスルホン酸ナトリウム、２−アクリルアミド−２−メチルプロパンスルホン酸、アクリル酸（ＡＡ）、メチルアクリル酸（ＭＡＡ）、イタコン酸、またはそれらの混合物が挙げられる。モノマー組成物は、モノマー組成物の総重量に基づいて、少なくとも１つの官能基を有する０〜５０重量％、１０重量％〜４０重量％、または２０重量％〜３０重量％のエチレン性不飽和イオン性モノマーを含み得る。
【００６３】
特定の実施形態では、アセトアセチル官能性ポリマーを調製するのに有用なモノマー組成物は、１つ以上の多エチレン性不飽和モノマーを実質的に含まない。「１つ以上の多エチレン性不飽和モノマーを実質的に含まない」とは、多エチレン性不飽和モノマーの濃度が、モノマー組成物の総重量に基づいて、ある実施形態ではゼロであり、別の実施形態では１重量％未満、さらに別の実施形態では０．５重量％未満、またはさらに別の実施形態では０．１重量％未満であり得ることを意味する。好適な多エチレン性不飽和モノマーの例には、ブタジエン、アリル（メタ）アクリレート、ジビニルベンゼン、エチレングリコールジメタクリレート、ブチレングリコールジメタクリレート、またはそれらの混合物が挙げられる。
【００６４】
特定の実施形態では、アセトアセチル官能性ポリマーを調製するためのモノマー組成物は、アセトアセチル官能性モノマーを含み、残りはアセトアセチル官能性モノマーとは異なる追加のアクリルモノマーである。使用されるアセトアセチル官能性モノマーの量は上に記載されるとおりである。追加のアクリルモノマーは、（メタ）アクリル酸、（メタ）アクリロニトリル、および（メタ）アクリルアミドのアルキルエステルなどのモノエチレン性不飽和非イオン性アクリルモノマーに関して上に説明されるそれらのアクリルモノマー；（メタ）アクリル酸などの少なくとも１つの官能基を有するエチレン性不飽和イオン性モノマーに関して上に記載されるアクリルモノマー；多エチレン性不飽和モノマーに関して上に記載されるアクリルモノマー；およびそれらの混合物を含み得る。
【００６５】
別の実施形態では、アセトアセチル官能性ポリマーは、モノマー組成物の総重量に基づいて、ＡＡＥＭなどの５０重量％〜７０重量％のアセトアセチル官能性モノマー、およびアセトアセチル官能性モノマーとは異なる３０重量％〜５０重量％の追加のアクリルモノマーを含むモノマー組成物の懸濁重合によって調製される。
【００６６】
特定の実施形態では、アセトアセチル官能性ポリマーは、モノマー組成物の総重量に基づいて、
ＡＡＥＭなどの５０重量％〜７０重量％のアセトアセチル官能性モノマー、
メタクリル酸メチル、アクリル酸エチル、アクリル酸ブチル、アクリル酸２−エチルヘキシル、またはそれらの混合物などの３０重量％〜５０重量％の（メタ）アクリル酸のアルキルエステル、および
アクリル酸、メタクリル酸、イタコン酸（ＩＡ）、フマル酸、またはそれらの混合物などの０〜２０重量％のα、β−エチレン性不飽和カルボン酸または無水物を含むモノマー組成物の懸濁重合によって調製される。
【００６７】
本開示のアセトアセチル官能性ポリマーは、上記のモノマー組成物の懸濁重合により調製され得る。アセトアセチル官能性ポリマーを調製するためのモノマーの総重量濃度は１００％に等しい。モノマーの混合物（すなわち、モノマー組成物）は、そのままで、またはフリーラジカル開始剤を含む油相として添加されてもよく、あるいはアセトアセチル官能性ポリマーを調製する反応期間にわたって、１回以上の添加で、または連続的、線形的もしくは非線形的に添加されてもよい。モノマー組成物を、最初にフリーラジカル開始剤および連鎖移動剤と混合して油相を形成し、次いで、油相を水相に添加してもよい。水相は、安定剤、および任意に、塩化ナトリウム、塩化カリウム、および硫酸ナトリウムなどの無機塩、４−ヒドロキシ−２，２，６，６−テトラメチルピペリジン−１−オキシル（「４−ヒドロキシ−ＴＥＭＰＯ」）などの阻害剤、またはそれらの混合物を含んでもよい。モノマーは、水にしばしば直径１μｍ〜１，０００μｍの液滴として懸濁することができる。懸濁重合は、窒素（Ｎ２）雰囲気下で実施してもよい。懸濁重合は、典型的には、撹拌下で、１分あたり５〜１０００回転（ｒｐｍ）、２０〜６００ｒｐｍ、または５０〜３００ｒｐｍの速度で実施される。懸濁重合に好適な温度は、２０℃〜９９℃の範囲、または６０℃〜９０℃の範囲であり得る。懸濁重合の持続時間は、１〜３０時間の範囲、または３〜９時間の範囲であり得る。得られたアセトアセチル官能性ポリマーは、濾過により単離され、任意に１つ以上の溶媒で洗浄されてもよい。アセトアセチル官能性ポリマーを洗浄するために好適な溶媒は、テトラヒドロフラン、メタノール、アセトン、水、またはそれらの混合物を含み得る。好ましい溶媒は、メタノールおよび水の混合物である。得られたアセトアセチル官能性ポリマーは、例えば、真空下で、さらに乾燥させることができる。
【００６８】
モノマー組成物の懸濁重合では、フリーラジカル開始剤を使用して重合を開始してもよい。好適なフリーラジカル開始剤の例には、過酸化ベンゾイル、過酸化ラウロイル、過酸化ジオクタノイル、２，２´−アゾビスイソブチロニトリルおよび２，２´−アゾビス（２，４−ジメチルバレロニトリル）、またはそれらの混合物が挙げられる。フリーラジカル開始剤は、典型的には、モノマー組成物の総重量に基づいて０．０１重量％〜５重量％または０．１重量％〜２重量％のレベルで使用され得る。
【００６９】
アセトアセチル官能性ポリマーを調製するためのモノマー組成物の懸濁重合は、１つ以上の安定剤の存在下で実施することができる。安定剤は、モノマー液滴の凝集を防ぐのに有用な化合物である。好適な安定剤の例には、ポリビニルアルコール（ＰＶＡ）、ポリアクリル酸、ポリビニルピロリドン、ポリアルキレンオキシド、硫酸バリウム、硫酸マグネシウム、硫酸ナトリウム、ゼラチン、ポリ（ジアリルジメチルアンモニウムクロリド）（ＰＤＭＡＣ）、ヒドロキシプロピルメチルセルロース（ＨＰＭＣ）、またはそれらの混合物が挙げられる。好ましい安定剤は、ポリビニルアルコール、ゼラチン、ポリ（塩化ジアリルジメチルアンモニウム）、またはそれらの混合物である。特定の実施形態では、安定剤は少なくとも２回の添加で添加される。安定剤の第１の部分は、重合の前に、例えば、モノマー組成物と混合することにより添加され得、安定剤の第２の部分は、重合中に、例えば、懸濁重合の開始から１０〜１００分または２０〜６０分後に（例えば、反応温度が６０℃に達したとき）添加され得る。好ましい実施形態では、安定剤の第２の部分はゼラチンを含む。
【００７０】
安定剤は、モノマー組成物の総重量に基づいて、０．０１重量％〜３重量％または０．１重量％〜２重量％の量で使用され得る。安定剤が少なくとも２回の添加で添加される場合、安定剤の総重量に基づいて、第１の添加は１０重量％〜９０重量％であり得、好ましくはゼラチンを含む第２の添加は１０重量％〜９０重量％であり得る。
【００７１】
アセトアセチル官能性ポリマーを調製するためのモノマー組成物の懸濁重合は、１つ以上の連鎖移動剤の存在下で実施することができる。連鎖移動剤には、チオール、四塩化炭素などのハロカーボン、またはそれらの混合物が含まれ得る。好適な連鎖移動剤の例としては、３−メルカプトプロピオン酸、ｎ−ドデシルメルカプタン（ｎＤＤＭ）、３−メルカプトプロピオン酸メチル、３−メルカプトプロピオン酸ブチル、ベンゼンチオール、アゼライン酸アルキルメルカプタン（ａｚｅｌａｉｃ  ａｌｋｙｌ  ｍｅｒｃａｐｔａｎ）、またはそれらの混合物が挙げられる。連鎖移動剤は、アセトアセチル官能性ポリマーの分子量を制御するのに有効な量で使用されてもよい。例えば、連鎖移動剤は、アセトアセチル官能性ポリマーを調製するために使用されるモノマー組成物の総重量に基づいて、０．０１重量％〜５重量％、０．２重量％〜３重量％、または０．４重量％〜２重量％の量で存在し得る。
【００７２】
本開示の得られたアセトアセチル官能性ポリマーは、通常、ビーズの形態で存在する。アセトアセチル官能性ポリマーは、１０〜２０００マイクロメートル（μｍ）、５０〜１５００μｍ、１００〜１０００μｍ、または２００〜７００μｍの平均粒子サイズを有し得る。本明細書における粒子サイズは、Ｂｅｃｋｍａｎ  Ｃｏｕｌｔｅｒ  ＲａｐｉｄＶｕｅ光学顕微鏡により測定される集団ベースの平均粒子サイズを指す。
【００７３】
懸濁重合から得られたアセトアセチル官能性ポリマーは、アセトアセチル官能性ポリマーの重量に基づいて、重合単位として、２１重量％〜８０重量％（例えば、３０重量％〜８０重量％、３５重量％〜８０重量％、４０重量％〜７５重量％、４５重量％〜７０重量％、５０重量％〜７０重量％など）のアセトアセチル官能性モノマー、ならびに例えば、懸濁重合に使用される上記の少なくとも１つの官能基を有するモノエチレン性不飽和非イオン性モノマーおよび／またはエチレン性不飽和イオン性モノマーを含む、２０〜７９重量％（例えば、２０重量％〜７０重量％、２０重量％〜６０重量％、２５重量％〜５５重量％、２５重量％〜５５重量％、２５重量％〜５０重量％、３０重量％〜５０重量％など）の他のモノマーを含む。モノマー組成物の総重量に基づく各モノマーの重量含有量は、アセトアセチル官能性ポリマーの重量に基づくアセトアセチル官能性ポリマーの重合単位としてそのようなモノマーの重量含有量と実質的に同じであってもよい。
【００７４】
本開示のアセトアセチル官能性ポリマーは、２３２９０００〜５８０ｇ／ｍｏｌの範囲の分子量を有するポリスチレン狭標準を用いたゲル浸透クロマトグラフィー（ＧＰＣ）によって測定した場合、２，０００〜３００，０００、３，０００〜１００，０００、５，０００〜５０，０００、または７，０００〜２０，０００の数平均分子量を有し得る。
【００７５】
本開示のアセトアセチル官能性ポリマーは、２０℃〜９５℃、３０℃〜８０℃、４０℃〜７０℃、または５０℃〜６０℃のガラス転移温度（Ｔｇ）を有し得る。Ｔｇは、以下の実施例の節に記載される方法に従って測定される。
【００７６】
本組成物のアセトアセチル官能性ポリマーは、アルデヒドの軽減（すなわち、還元）を引き起こし得る。アルデヒドの例としては、ホルムアルデヒド、アセトアルデヒド、アクロレイン、プロピオンアルデヒド、およびクロトンアルデヒドが挙げられる。アセトアセチル官能性ポリマーのアルデヒドとの反応は、微多孔性アルミノケイ酸塩およびゼオライト粉末などのそれらの従来の物理的吸収剤と比較して不可逆的である。アセトアセチル官能性ポリマーは、ヘッドスペースＧＣ質量分析方法で測定した場合、高いアルデヒド低減効率、例えば、アセトアセチル官能性ポリマーの１グラムあたり７５ミリグラムのホルムアルデヒド（ｍｇ／ｇ）〜１３０ｍｇ／ｇ、または８０ｍｇ／ｇ〜１１０ｍｇ／ｇの範囲のホルムアルデヒド低減効率を提供し得る。いかなる特定の理論にも束縛されることを望まないが、アセトアセチル官能性ポリマー中のアセトアセチル官能基（複数可）内のメチレン基（複数可）が、アルデヒド濃度を低減する求核付加反応などにより、空気中または組成物中に存在するアルデヒドと反応すると考えている。
【００７７】
本開示のアセトアセチル官能性ポリマーは、異なる形態に加工することができる。特定の実施形態では、アセトアセチル官能性ポリマーは、溶媒に溶解して溶液を形成することができる。そのような溶液を基材にコーティングして、連続フィルムを形成することができる。好適な溶媒の例には、酢酸エチル、テトラヒドロフラン、アセトン、またはそれらの混合物が挙げられる。アセトアセチル官能性ポリマーは、撹拌しながらまたは撹拌せずに室温で１２時間酢酸エチルに溶解すると、１０％〜９０％または１５％〜７０％の濃度で溶液を形成することができる。溶媒中のアセトアセチル官能性ポリマーの溶解性は、他の溶媒系と混和することを可能するため、アセトアセチル官能性ポリマーは、接着剤などの溶剤系用途に適合性の懸念なく使用することができる。別の実施形態では、通常ビーズの形態である本開示のアセトアセチル官能性ポリマーは、アニールすることができ、したがって加熱すると溶融して連続フィルムを形成することができる熱可塑性材料である。アセトアセチル官能性ポリマーは、コーティング剤、自動車、エラストマー、および接着剤を含む様々な用途において有用である。
【００７８】
本開示はまた、アセトアセチル官能性ポリマーをポリマー組成物に添加することにより、アルデヒドを含むポリマー組成物からアルデヒドを除去するプロセスに関する。ポリマー組成物は、例えば、ポリエチレンおよびポリプロピレンなどのポリオレフィン、ポリオレフィンエラストマーを含む熱可塑性オレフィンなどの熱可塑性オレフィン、エポキシ樹脂、異なるアクリルポリマー、ポリウレタン、またはそれらの混合物を含む追加のポリマーをさらに含んでもよい。アセトアセチル官能性ポリマーは、ビーズまたは溶液の形で添加してもよい。ポリマー組成物は、従来の配合プロセス、例えば、押出、射出、および圧縮成形により加工することができる。
（Ｄ）添加剤成分
【００７９】
特定の実施形態では、本組成物は、１つ以上の任意の添加剤を含む添加剤成分を含んでもよい。特定の実施形態では、本組成物は、組成物の総重量に基づいて０重量％〜３０重量％（例えば、５重量％〜２５重量％、１０重量％〜２０重量％、１２重量％〜１８重量％、１５重量％〜１８重量％、および／または１６重量％〜１７重量％）の添加剤成分を含む。別の言い方をすると、特定の実施形態では、本組成物は、組成物の総重量に基づいて０重量％、または５重量％、または１０重量％、または１２重量％、または１５重量％、または１６重量％〜１７重量％、または１８重量％、または２０重量％、または２５重量％、または３０重量％の添加剤成分を含む。
【００８０】
組成物に導入できる従来の添加剤は、タルク、酸化防止剤、鉱油、顔料、加工助剤、難燃剤、紫外線（ＵＶ）安定剤、補強充填剤、炭酸カルシウム、雲母、ガラス繊維、ウィスカ、傷防止添加剤、およびそれらの組み合わせである。
【００８１】
一実施形態では、組成物は、ＩＭＥＲＹＳから入手可能なＪｅｔＦｉｌ（商標）７００などのタルクを含む。タルクは、典型的には、組成物の総重量に基づいて０重量％、または１重量％、または５重量％、または１０重量％、または１５重量％、または１６重量％〜１７重量％、または１８重量％、または２０重量％、または２５重量％、または３０重量％の量で使用される。
【００８２】
好適な酸化防止剤の非限定的な例には、トリス（２，４−ジｔｅｒｔ−ブチルフェニル）ホスファイト、ペンタエリスリトールテトラキス［３−［３，５−ジ−ｔｅｒｔ−ブチル−４−ヒドロキシフェニル］プロピオネート］、およびそれらの組み合わせが挙げられる。一実施形態では、組成物は、５０重量％のトリス（２，４−ジｔｅｒｔ−ブチルフェニル）ホスファイトおよび５０重量％のペンタエリスリトールテトラキス［３−［３，５−ジ−ｔｅｒｔ−ブチル−４−ヒドロキシフェニル］プロピオネート］のブレンドを含むＩＲＧＡＮＯＸ（商標）Ｂ２２５などの酸化防止剤を含む。酸化防止剤は、組成物の総重量に基づいて、０重量％、または０．０５重量％、または０．１重量％、または０．２重量％〜０．３重量％、または０．５重量％、または１重量％、または２重量％の量で使用される。
【００８３】
一実施形態では、組成物は、加工助剤を含む。好適な加工助剤の非限定的な例には、ステアリン酸カルシウムが挙げられる。加工助剤は、典型的には、組成物の総重量に基づいて０重量％、または０．０５重量％、または０．１重量％〜０．５重量％、または１重量％、または２重量％の量で使用される。
【００８４】
一実施形態では、組成物は、紫外線（ＵＶ）安定剤を含む。好適な紫外線（ＵＶ）安定剤の非限定的な例には、ビス（２，２，６，６，−テトラメチル−４−ピペリジル）セバセエート（ＢＡＳＦからＴｉｎｕｖｉｎ（商標）７７０として市販されている）などのヒンダードアミン光安定剤（ＨＡＬＳ）、およびポリ［［６−［（１，１，３，３−テトラメチルブチル）アミノ］−１，３，５−トリアジン−２，４−ジイル］［（２，２，６，６−テトラメチル−４−ピペリジニル）イミノ］−１，６−ヘキサンジイル［（２，２，６，６−テトラメチル−４−ピペリジニル）イミノ］］（ＢＡＳＦからＣｈｉｍａｓｓｏｒｂ（商標）９４４として市販されている）を含む。ＵＶ安定剤は、典型的には、組成物の総重量に基づいて０．０５重量％、または０．１重量％、または０．５重量％〜１重量％、または２重量％の量で使用される。
【００８５】
一実施形態では、組成物は、補強充填剤を含む。補強充填剤の非限定的な例には、ガラス繊維、雲母、ウィスカ、炭酸カルシウム（ＣａＣＯ３）、およびそれらの組み合わせが挙げられる。補強充填剤は、典型的には、組成物の総重量に基づいて、２重量％、または５重量％〜１０重量％、または１５重量％、または２０重量％の量で使用される。
【００８６】
一実施形態では、組成物は、タルクおよび酸化防止剤を含む。
【００８７】
一実施形態では、組成物は、組成物の総重量に基づいて、０重量％、または０重量％超、または１重量％、または５重量％、または１０重量％、または１５重量％、または１６重量％〜１７重量％、または２０重量％、または２５重量％、または３０重量％の全添加剤を含む。
【００８８】
添加剤は、本明細書に開示される１つ以上の実施形態を含み得る。
（Ｅ）相溶化剤
【００８９】
特定の実施形態では、本組成物は、任意に相溶化剤を含み得る。特定の実施形態では、本組成物は、組成物の総重量に基づいて０重量％〜１０重量％の相溶化剤を含む。特定の実施形態では、本組成物は、組成物の総重量に基づいて、０重量％、または０．０１重量％、または０．０５重量％、または０．１重量％、または０．２重量％、または０．３重量％、または０．４重量％、または０．５重量％、または０．６重量％〜０．８重量％、または１．０重量％、または１．５重量％、または２．０重量％、または３．０重量％、または４．０重量％、または５．０重量％、または８．０重量％、または１０重量％の相溶化剤を含む。
【００９０】
特定の実施形態では、相溶化剤は、（Ｂ）ポリオレフィンエラストマーと（Ｃ）アセトアセチル官能性ポリマーとの間の相溶性を改善する。
【００９１】
相溶化剤は、スチレン系ブロックコポリマー、エチレンアクリル酸（ＥＡＡ）コポリマー、エチレンエチルアクリレート（ＥＥＡ）コポリマー、ブロック複合体、特定のブロック複合体、結晶性ブロック複合体、またはそれらの組み合わせであり得る。
【００９２】
様々な実施形態では、相溶化剤はスチレン系ブロックコポリマーである。スチレン系ブロックコポリマーは、本明細書に開示される任意のスチレン系ブロックコポリマーであり得る。一実施形態では、スチレン系ブロックコポリマーはＳＥＢＳである。
【００９３】
本明細書での使用に好適なスチレン系ブロックコポリマーは、Ｄ７９２に従って、０．８５０ｇ／ｃｍ３、または０．８６０ｇ／ｃｍ３、または０．８７０ｇ／ｃｍ３、または０．８８０ｇ／ｃｍ３〜０．８８５ｇ／ｃｍ３、または０．８９０ｇ／ｃｍ３、または０．９００ｇ／ｃｍ３の密度を有し得る。
【００９４】
本明細書での使用に好適なスチレン系ブロックコポリマーは、Ｄ１２３８（２３０℃／５．００ｋｇ）に従って、５ｇ／１０分、または１０ｇ／１０分、または１５ｇ／１０分、または２０ｇ／１０分〜２５ｇ／１０分、または３０ｇ／１０分、または４０ｇ／１０分、または５０ｇ／１０分のメルトフローレートを有し得る。
【００９５】
本明細書での使用に好適なスチレン系ブロックコポリマーは、以下の特性の１つまたは両方を有し得る：
（ａ）０．８５０ｇ／ｃｍ３、または０．８６０ｇ／ｃｍ３、または０．８７０ｇ／ｃｍ３、または０．８８０ｇ／ｃｍ３〜０．８８５ｇ／ｃｍ３、または０．８９０ｇ／ｃｍ３、または０．９００ｇ／ｃｍ３の密度、および／または
（ｂ）５ｇ／１０分、または１０ｇ／１０分、または１５ｇ／１０分、または２０ｇ／１０分〜２５ｇ／１０分、または３０ｇ／１０分、または４０ｇ／１０分、または５０ｇ／１０分のメルトフローレート（２３０℃／５．００ｋｇ）。
【００９６】
１つ以上の実施形態では、相溶化剤は、０．８８０ｇ／ｃｍ３の密度および２２ｇ／１０分のメルトフローレート（２３０℃／５．００ｋｇ）を有するＳＥＢＳであるスチレン系ブロックコポリマーである。
【００９７】
様々な実施形態では、相溶化剤はエチレンアクリル酸（ＥＡＡ）コポリマーである。一実施形態では、ＥＥＡコポリマーは、ＥＥＡコポリマーの総重量に基づいて１重量％、または５重量％、または１０重量％、または１２重量％、または１５重量％、または１８重量％〜１９重量％、または２０重量％、または２５重量％、または３０重量％、または４０重量％、または５０重量％未満の重合エチルアクリレートを含み得る。本明細書での使用に好適なＥＥＡコポリマーは、ＡＳＴＭ  Ｄ７９２に従って、０．９２０ｇ／ｃｍ３、または０．９２５ｇ／ｃｍ３、または０．９３０ｇ／ｃｍ３〜０．９３５ｇ／ｃｍ３、または０．９４０ｇ／ｃｍ３、または０．９４５ｇ／ｃｍ３の密度を有し得る。本明細書での使用に好適なＥＥＡコポリマーは、ＡＳＴＭ  Ｄ１２３８（１９０℃／２．１６ｋｇ）に従って、０．５ｇ／１０分、または１ｇ／１０分、または２ｇ／１０分、または５ｇ／１０分〜６ｇ／１０分、または８ｇ／１０分、または１０ｇ／１０分、または１５ｇ／１０分、または２０ｇ／１０分のメルトインデックスを有し得る。
【００９８】
１つ以上の実施形態では、相溶化剤は、ＥＥＡコポリマーの総重量に基づいて、１８．５重量％の重合エチルアクリレートを含み、かつ０．９３１ｇ／ｃｍ３の密度（ＡＳＴＭ  Ｄ７９２）および６．０ｇ／１０分のメルトインデックス（ＡＳＴＭ  Ｄ１２３８、１９０℃／２．１６ｋｇ）を有するＥＥＡコポリマーである。
【００９９】
一実施形態では、相溶化剤はブロック複合体である。「ブロック複合体」は、１０ｍｏｌ％〜９０ｍｏｌ％のエチレン含有量を有するエチレン系ポリマー（ＥＰ）（ソフトコポリマー）、９０ｍｏｌ％を超えるα−オレフィン含有量を有するα−オレフィン系ポリマー（ＡＯＰ）（ハードコポリマー）、ならびにエチレンブロック／セグメント（ＥＢ）およびα−オレフィンブロック／セグメント（ＡＯＢ）を有するブロックコポリマー（ジブロック）を含むポリマーを指し、ブロックコポリマーのエチレンブロックは、ブロック複合体のエチレン系ポリマーと同じ組成物であり、ブロックコポリマーのα−オレフィンブロックは、ブロック複合体のα−オレフィン系ポリマーと同じ組成物である。エチレン系ポリマーの量とα−オレフィン系ポリマーの量との間の組成分裂は、ブロックコポリマー中の対応するブロック間の組成分裂と本質的に同じになる。本開示のブロック複合体は、参照により本明細書に組み込まれる米国特許第８，０５３，５２９号、同第８，６８６，０８７号、および同第８，７１６，４００号に開示されているものと同様である。
【０１００】
一実施形態では、相溶化剤は特定のブロック複合体である。「特定のブロック複合体」は、７８ｍｏｌ％〜９０ｍｏｌ％のエチレン含有量を有するエチレン系ポリマー（ＥＰ）（ソフトコポリマー）、６１ｍｏｌ％〜９０ｍｏｌ％のα−オレフィン含有量を有するα−オレフィン系ポリマー（ＡＯＰ）（ハードコポリマー）、ならびにエチレンブロック／セグメント（ＥＢ）およびα−オレフィンブロック／セグメント（ＡＯＢ）を有するブロックコポリマー（ジブロック）を含むポリマーを指し、ブロックコポリマーのエチレンブロックは、特定のブロック複合体のエチレン系ポリマーと同じ組成物であり、ブロックコポリマーのα−オレフィンブロックは、特定のブロック複合体のα−オレフィン系ポリマーと同じ組成物である。エチレン系ポリマーの量とα−オレフィン系ポリマーの量との間の組成分裂は、ブロックコポリマー中の対応するブロック間の組成分裂と本質的に同じになる。本開示の特定のブロック複合体は、参照により本明細書に組み込まれるＷＯ２０１７／０４４５４７に開示されているものと同様である。
【０１０１】
一実施形態では、相溶化剤は結晶性ブロック複合体である。「結晶性ブロック複合体」は、９０ｍｏｌ％を超えるエチレン含有量を有する結晶性エチレン系ポリマー（ＣＥＰ）と、９０ｍｏｌ％を超えるアルファ−オレフィン含有量を有する結晶性アルファ−オレフィン系ポリマー（ＣＡＯＰ）と、結晶性エチレンブロック（ＣＥＢ）および結晶性アルファ−オレフィンブロック（ＣＡＯＢ）を有するブロックコポリマー（ジブロック）とを含むポリマーを指し、ブロックコポリマーのＣＥＢは、結晶性ブロック複合体のＣＥＰと同じ組成物であり、ブロックコポリマーのＣＡＯＢは、結晶性ブロック複合体のＣＡＯＰと同じ組成物である。ＣＥＰの量とＣＡＯＰの量との間の組成分裂は、ブロックコポリマー中の対応するブロック間の組成分裂と本質的に同じになる。本開示の結晶性ブロック複合体は、参照により本明細書に組み込まれるＷＯ２０１６／００２８９６１Ａ１に開示されているものと同様である。
【０１０２】
相溶化剤は、本明細書に開示される１つ以上の実施形態を含み得る。
組成物
【０１０３】
本開示は、組成物、ならびにさらには
（Ａ）ポリプロピレンポリマー、
（Ｂ）ポリオレフィンエラストマー、
（Ｃ）アセトアセチル官能性ポリマー、
（Ｄ）任意の添加剤成分、および
（Ｅ）任意の相溶化剤を含む熱可塑性ポリオレフィン（ＰＯＥ）組成物を提供する。
【０１０４】
様々な実施形態では、組成物は、
（Ａ）５０重量％〜８５重量％のポリプロピレンポリマー、
（Ｂ）５重量％〜３５重量％のポリオレフィンエラストマー、
（Ｃ）０．１重量％〜２０重量％のアセトアセチル官能性ポリマー、
（Ｄ）０重量％〜３０重量％の添加剤成分、および
（Ｅ）０重量％〜１０重量％の相溶化剤を含む。
【０１０５】
様々な実施形態では、組成物は、
（Ａ）５０重量％、または５５重量％、または６０重量％、または６１重量％、または６２重量％〜６３重量％、または６４重量％、または６５重量％、または７０重量％、または７５重量％、または８０重量％、または８５重量％のポリプロピレンインパクトコポリマー、
（Ｂ）５重量％、または１０重量％、または１５重量％、または２０重量％〜２１重量％、または２３重量％、または２５重量％、または３０重量％、または３５重量％のエチレン／オクタンコポリマー、
（Ｃ）０．１重量％〜０．４重量％、または０．５重量％、または０．７５重量％、または１重量％、または２重量％、または３重量％、または５重量％、または１０重量％、または１５重量％、または２０重量％のアセトアセチル官能性ポリマー、
（Ｄ）０重量％、または５重量％、または１０重量％、または１２重量％、または１５重量％、または１６重量％〜１７重量％、または１８重量％、または２０重量％、または２５重量％、または３０重量％の、タルク、酸化防止剤、加工助剤、補強充填剤、およびそれらの組み合わせから選択される添加剤、ならびに
（Ｅ）０重量％、または０．０１重量％、または０．０５重量％、または０．１重量％、または０．２重量％、または０．３重量％、または０．４重量％、または０．５重量％、または０．６重量％〜０．８重量％、または１．０重量％、または１．５重量％、または２．０重量％、または２．５重量％、または３．０重量％、または３．５重量％、または４．０重量％、または５．０重量％、または８．０重量％、または１０重量％の、ＳＥＢＳ、ＥＥＡコポリマー、ＥＡＡコポリマー、またはそれらの組み合わせから選択される相溶化剤を含む。
【０１０６】
前述の組成物の各々における構成成分の合計が、１００重量パーセントをもたらすことが理解される。
【０１０７】
特定の実施形態では、本組成物は、少なくとも４つの異なる構成成分：（Ａ）ポリプロピレンポリマー、（Ｂ）ポリオレフィンエラストマー、（Ｃ）アセトアセチル官能性ポリマー、および（Ｄ）添加剤成分を含む。したがって、１つの構成成分は２つの構成成分として機能し得ない。例えば、（Ａ）ポリプロピレンおよび（Ｂ）ポリオレフィンエラストマーの各々がポリプロピレンである場合、それらは異なるポリプロピレン（例えば、ポリプロピレンインパクトコポリマーおよびポリプロピレンホモポリマー）である。
【０１０８】
本組成物は、アルデヒドの低減（すなわち、還元）を有利に引き起こす。アルデヒドは、人間および／動物の健康にとって危険であり得る。アルデヒドはまた環境にも有害であり得る。アルデヒドの非限定的な例には、ホルムアルデヒド、アセトアルデヒド、アクロレイン、プロピオンアルデヒド、およびクロトンアルデヒドが挙げられる。
【０１０９】
様々な実施形態では、本発明の組成物は、以下の試験方法の節に記載されているＶＯＣ試験方法に従って測定した場合、０．０１ｍｇ／ｍ３未満のホルムアルデヒドを含む。特定の実施形態では、本組成物は、ＶＯＣ試験方法に従って測定した場合、０ｍｇ／ｍ３〜０．０１ｍｇ／ｍ３未満、または０．０２ｍｇ／ｍ３未満、または０．０３ｍｇ／ｍ３未満、または０．０５ｍｇ／ｍ３未満のホルムアルデヒドを含む。
【０１１０】
様々な実施形態では、本発明の組成物は、以下の試験方法の節に記載されているホルムアルデヒド低減試験に従って測定した場合、０．０５ｍｇ／ｍ３以下のホルムアルデヒドを含む。様々な実施形態では、本組成物は、ホルムアルデヒド低減試験に従って測定した場合、０．０５ｍｇ／ｍ３以下、または０．０４ｍｇ／ｍ３以下、または０．０３ｍｇ／ｍ３以下、または０．０２ｍｇ／ｍ３以下のホルムアルデヒドを含む。
【０１１１】
様々な実施形態では、本発明の組成物は、以下の試験方法の節に記載されているＶＯＣ試験方法に従って測定した場合、０．４３０ｍｇ／ｍ３未満のアセトアルデヒドを含む。様々な実施形態では、本組成物は、ＶＯＣ試験方法に従って測定した場合、０．４３０ｍｇ／ｍ３以下、または０．４２０ｍｇ／ｍ３以下、または０．４００ｍｇ／ｍ３以下、または０．３８０ｍｇ／ｍ３以下、または０．３５０ｍｇ／ｍ３以下、または０．３３０ｍｇ／ｍ３以下、または０．３００ｍｇ／ｍ３以下、または０．２９０ｍｇ／ｍ３以下、または０．２８０ｍｇ／ｍ３以下、または０．２７０ｍｇ／ｍ３以下、または０．２６０ｍｇ／ｍ３以下、または０．２５０ｍｇ／ｍ３以下、または０．２４０ｍｇ／ｍ３以下、または０．２３０ｍｇ／ｍ３のアセトアルデヒドを含む。
【０１１２】
様々な実施形態では、本発明の組成物は、以下の試験方法の節に記載されているＶＯＣ試験方法に従って測定した場合、０．０１ｍｇ／ｍ３未満のアクロレインを含む。特定の実施形態では、本組成物は、ＶＯＣ試験方法に従って測定した場合、０ｍｇ／ｍ３〜０．０１ｍｇ／ｍ３未満、または０．０２ｍｇ／ｍ３未満、または０．０３ｍｇ／ｍ３未満、または０．０５ｍｇ／ｍ３未満のアクロレインを含む。
【０１１３】
様々な実施形態では、本組成物は、ＩＳＯ  １７８に従って測定した場合、１２００ＭＰａ、または１４００ＭＰａ、または１５００ＭＰａ〜１６００ＭＰａ、または１７００ＭＰａ、または１８００ＭＰａ、または２０００ＭＰａの曲げ弾性率（ヤング率）を有する。様々な実施形態では、本組成物は、ＩＳＯ  １７８に従って測定した場合、１４９０ＭＰａを超える曲げ弾性率（ヤング率）を有する。
【０１１４】
様々な実施形態では、本組成物は、ＩＳＯ  １７８に従って測定した場合、２０ＭＰａ、または２５ＭＰａ、または２９ＭＰａ〜３１ＭＰａ、または３５ＭＰａ、または４０ＭＰａの曲げ降伏強度を有する。様々な実施形態では、本組成物は、ＩＳＯ  １７８に従って測定した場合、２９ＭＰａを超える曲げ降伏強度を有する。
【０１１５】
様々な実施形態では、本組成物は、ＩＳＯ  ５２７に従って測定した場合、１０００ＭＰａ、または１２５０ＭＰａ、または１３００ＭＰａ、または１４００ＭＰａ、または１４５０ＭＰａ〜１６００ＭＰａ、または１７００ＭＰａ、または１８００ＭＰａ、または２０００ＭＰａの引張弾性率を有する。種々の実施形態では、本組成物は、１４５０ＭＰａを超える引張弾性率を有する。
【０１１６】
様々な実施形態では、本組成物は、ＩＳＯ  ５２７に従って測定した場合、１８ＭＰａ、または１９ＭＰａ〜２１ＭＰａ、または２５ＭＰａ、または３０ＭＰａの引張降伏強度を有する。様々な実施形態では、本組成物は、１９ＭＰａを超える引張降伏強度を有する。
【０１１７】
様々な実施形態では、本組成物は、ＩＳＯ  １８０に従って測定した場合、２３℃で、１５ｋＪ／ｍ２、または２０ｋＪ／ｍ２、または３０ｋＪ／ｍ２、または３３ｋＪ／ｍ２〜３６ｋＪ／ｍ２、または４０ｋＪ／ｍ２、または４５ｋＪ／ｍ２、または５０ｋＪ／ｍ２の衝撃強度（ノッチ付きアイゾット）を有する。様々な実施形態では、本組成物は、２３℃で３３ｋＪ／ｍ２を超える衝撃強度（ノッチ付きアイゾット）を有する。
【０１１８】
様々な実施形態では、本組成物は、ＩＳＯ  １８０に従って測定した場合、−３０℃で、２ｋＪ／ｍ２、または３．５ｋＪ／ｍ２、または４．０ｋＪ／ｍ２〜５．０ｋＪ／ｍ２、または６．０ｋＪ／ｍ２、または８．０ｋＪ／ｍ２の衝撃強度（ノッチ付きアイゾット）を有する。様々な実施形態では、本組成物は、−３０℃で４．５０ｋＪ／ｍ２を超える衝撃強度（ノッチ付きアイゾット）を有する。
【０１１９】
様々な実施形態では、組成物は、ＶＯＣ試験方法に従って測定した場合、０．０１ｍｇ／ｍ３未満のホルムアルデヒド、０．４３０ｍｇ／ｍ３未満のアセトアルデヒド、および／または０．０１ｍｇ／ｍ３未満のアクロレイン、ならびにホルムアルデヒド低減試験に従って測定した場合、０．０５ｍｇ／ｍ３以下のホルムアルデヒドを含む。１つ以上の実施形態では、本組成物は、以下の特性のうちの１つ、いくつか、または全てを有し得る：
（ｉ）ＩＳＯ  １７８に従って測定した場合、１２００ＭＰａ、または１４００ＭＰａ、または１５００ＭＰａ〜１６００ＭＰａ、または１７００ＭＰａ、または１８００ＭＰａ、または２０００ＭＰａの曲げ弾性率（ヤング率）、
（ｉｉ）ＩＳＯ  １７８に従って測定した場合、２０ＭＰａ、または２５ＭＰａ、または２９ＭＰａ〜３１ＭＰａ、または３５ＭＰａ、または４０ＭＰａの曲げ降伏強度、
（ｉｉｉ）ＩＳＯ  ５２７に従って測定した場合、１０００ＭＰａ、または１２５０ＭＰａ、または１３００ＭＰａ、または１４００Ｍｐａ、または１４５０ＭＰａ〜１６００ＭＰａ、または１７００ＭＰａ、または１８００ＭＰａ、または２０００ＭＰａの引張弾性率、
（ｉｖ）ＩＳＯ  ５２７に従って測定した場合、１８ＭＰａ、または１９ＭＰａ〜２１ＭＰａ、または２５ＭＰａ、または３０ＭＰａの引張降伏強度、
（ｖ）ＩＳＯ  １８０に従って測定した場合、２３℃で、１５ｋＪ／ｍ２、または２０ｋＪ／ｍ２、または３０ｋＪ／ｍ２、または３３ｋＪ／ｍ２〜３６ｋＪ／ｍ２、または４０ｋＪ／ｍ２、または４５ｋＪ／ｍ２、または５０ｋＪ／ｍ２の衝撃強度（ノッチ付きアイゾット）、
および／または
（ｖｉ）ＩＳＯ  １８０に従って測定した場合、−３０℃で、２ｋＪ／ｍ２、または３．５ｋＪ／ｍ２、または４．０ｋＪ／ｍ２〜５．０ｋＪ／ｍ２、または６．０ｋＪ／ｍ２、または８．０ｋＪ／ｍ２の衝撃強度（ノッチ付きアイゾット）。
【０１２０】
様々な実施形態では、組成物は、特性（ｉ）〜（ｖｉ）のうちの少なくとも２つ、または少なくとも３つ、または少なくとも４つ、または少なくとも５つ、または全てを有する。
【０１２１】
様々な実施形態では、組成物は、
（Ａ）５０重量％、または５５重量％、または６０重量％、または６１重量％、または６２重量％〜６３重量％、または６４重量％、または６５重量％、または７０重量％、または７５重量％、または８０重量％、または８５重量％のポリプロピレンインパクトコポリマー、
（Ｂ）５重量％、または１０重量％、または１５重量％、または２０重量％〜２１重量％、または２３重量％、または２５重量％、または３０重量％、または３５重量％のエチレン／オクタンコポリマー、
（Ｃ）０．１重量％〜０．４重量％、または０．５重量％、または０．７５重量％、または１重量％、または２重量％、または３重量％、または５重量％、または１０重量％、または１５重量％、または２０重量％のアセトアセチル官能性ポリマー、
（Ｄ）０重量％、または５重量％、または１０重量％、または１２重量％、または１５重量％、または１６重量％〜１７重量％、または１８重量％、または２０重量％、または２５重量％、または３０重量％の、タルク、酸化防止剤、加工助剤、補強充填剤、およびそれらの組み合わせから選択される添加剤、ならびに
（Ｅ）０重量％、または０．０１重量％、または０．０５重量％、または０．１重量％、または０．２重量％、または０．３重量％、または０．４重量％、または０．５重量％、または０．６重量％〜０．８重量％、または１．０重量％、または１．５重量％、または２．０重量％、または２．５重量％、または３．０重量％、または３．５重量％、または４．０重量％、または５．０重量％、または８．０重量％、または１０重量％の、ＳＥＢＳ、ＥＥＡコポリマー、ＥＡＡコポリマー、またはそれらの組み合わせから選択される相溶化剤を含み、
１つ以上の実施形態では、組成物は、ＶＯＣ試験方法に従って測定した場合、０．０１ｍｇ／ｍ３未満のホルムアルデヒド、０．４３０ｍｇ／ｍ３未満のアセトアルデヒド、および／または０．０１ｍｇ／ｍ３未満のアクロレイン、ならびにホルムアルデヒド低減試験に従って測定した場合、０．０５ｍｇ／ｍ３以下のホルムアルデヒドを含み、
１つ以上の実施形態では、本組成物は、以下の特性のうちの１つ、いくつか、または全てを有し得る：
（ｉ）ＩＳＯ  １７８に従って測定した場合、１２００ＭＰａ、または１４００ＭＰａ、または１５００ＭＰａ〜１６００ＭＰａ、または１７００ＭＰａ、または１８００ＭＰａ、または２０００ＭＰａの曲げ弾性率（ヤング率）、
（ｉｉ）ＩＳＯ  １７８に従って測定した場合、２０ＭＰａ、または２５ＭＰａ、または２９ＭＰａ〜３１ＭＰａ、または３５ＭＰａ、または４０ＭＰａの曲げ降伏強度、
（ｉｉｉ）ＩＳＯ  ５２７に従って測定した場合、１０００ＭＰａ、または１２５０ＭＰａ、または１３００ＭＰａ、または１４００Ｍｐａ、または１４５０ＭＰａ〜１６００ＭＰａ、または１７００ＭＰａ、または１８００ＭＰａ、または２０００ＭＰａの引張弾性率、
（ｉｖ）ＩＳＯ  ５２７に従って測定した場合、１８ＭＰａ、または１９ＭＰａ〜２１ＭＰａ、または２５ＭＰａ、または３０ＭＰａの引張降伏強度、
（ｖ）ＩＳＯ  １８０に従って測定した場合、２３℃で、１５ｋＪ／ｍ２、または２０ｋＪ／ｍ２、または３０ｋＪ／ｍ２、または３３ｋＪ／ｍ２〜３６ｋＪ／ｍ２、または４０ｋＪ／ｍ２、または４５ｋＪ／ｍ２、または５０ｋＪ／ｍ２の衝撃強度（ノッチ付きアイゾット）、
および／または
（ｖｉ）ＩＳＯ  １８０に従って測定した場合、−３０℃で、２ｋＪ／ｍ２、または３．５ｋＪ／ｍ２、または４．０ｋＪ／ｍ２〜５．０ｋＪ／ｍ２、または６．０ｋＪ／ｍ２、または８．０ｋＪ／ｍ２の衝撃強度（ノッチ付きアイゾット）。
【０１２２】
様々な実施形態では、組成物は、特性（ｉ）〜（ｖｉ）のうちの少なくとも２つ、または少なくとも３つ、または少なくとも４つ、または少なくとも５つ、または全てを有する。
【０１２３】
一実施形態では、組成物は、非水溶性である。「非水溶性」組成物は、水などの溶媒を排除する。
【０１２４】
一実施形態では、組成物は、亜鉛、カルシウム、マグネシウム、およびジルコニウムなどの二価金属イオンを排除する。
【０１２５】
様々な実施形態では、組成物は、ペレットの形態である。ペレットは、２．０ｍｍ、または２．３ｍｍ〜３．０ｍｍ、または３．５ｍｍの直径、および２．０ｍｍ、または２．３ｍｍ〜３．０ｍｍ、または３．５ｍｍの長さを有し得る。一実施形態では、組成物は、２．３ｍｍ〜３．０ｍｍの直径、２．３ｍｍ〜３．０ｍｍの長さを有するペレットの形態である。
【０１２６】
本組成物は、本明細書に開示される１つ以上の実施形態を含み得る。
物品
【０１２７】
本開示は、以下を含む組成物から作製された物品を提供する：
（Ａ）ポリプロピレンポリマー、
（Ｂ）ポリオレフィンエラストマー、
（Ｃ）アセトアセチル官能性ポリマー、
（Ｄ）任意の添加剤成分、および
（Ｅ）任意の相溶化剤。
【０１２８】
組成物は、本明細書に以前に開示された任意の組成物であり得る。
【０１２９】
様々な実施形態では、物品は成形された物品である。物品は、射出成形または圧縮成形によって形成されてもよい。
【０１３０】
物品は、計器パネル、ドアパネル、または座席などの自動車内装部品の形態であり得る。
【０１３１】
様々の実施形態では、物品は、ＶＯＣ試験方法に従って測定した場合、０ｍｇ／ｍ３〜０．０１ｍｇ／ｍ３未満、または０．０２ｍｇ／ｍ３未満、または０．０３ｍｇ／ｍ３未満、または０．０５ｍｇ／ｍ３未満のホルムアルデヒドを含む組成物から作製される。
【０１３２】
様々な実施形態では、物品は、ホルムアルデヒド低減試験に従って測定した場合、０．０５ｍｇ／ｍ３以下、または０．０４ｍｇ／ｍ３以下、または０．０３ｍｇ／ｍ３以下、または０．０２ｍｇ／ｍ３以下のホルムアルデヒドを含む組成物から作製される。
【０１３３】
様々な実施形態では、物品は、ＶＯＣ試験方法に従って測定した場合、０．４３０ｍｇ／ｍ３以下、または０．４２０ｍｇ／ｍ３以下、または０．４００ｍｇ／ｍ３以下、または０．３８０ｍｇ／ｍ３以下、または０．３５０ｍｇ／ｍ３以下、または０．３３０ｍｇ／ｍ３以下、または０．３００ｍｇ／ｍ３以下、または０．２９０ｍｇ／ｍ３以下、または０．２８０ｍｇ／ｍ３以下、または０．２７０ｍｇ／ｍ３以下、または０．２６０ｍｇ／ｍ３以下、または０．２５０ｍｇ／ｍ３以下、または０．２４０ｍｇ／ｍ３以下、または０．２３０ｍｇ／ｍ３以下のアセトアルデヒドを含む組成物から作製される。
【０１３４】
様々の実施形態では、物品は、ＶＯＣ試験方法に従って測定した場合、０ｍｇ／ｍ３〜０．０１ｍｇ／ｍ３未満、または０．０２ｍｇ／ｍ３未満、または０．０３ｍｇ／ｍ３未満、または０．０５ｍｇ／ｍ３未満のアクロレインを含む組成物から作製される。
【０１３５】
様々な実施形態では、物品は、ＶＯＣ試験方法に従って測定した場合、０．０１ｍｇ／ｍ３未満のホルムアルデヒド、０．４３０ｍｇ／ｍ３未満のアセトアルデヒド、および／または０．０１ｍｇ／ｍ３未満のアクロレイン、ならびにホルムアルデヒド低減試験に従って測定した場合、０．０５ｍｇ／ｍ３以下のホルムアルデヒドを含む組成物から作製される。１つ以上の実施形態では、物品は、以下の特性のうちの１つ、いくつか、または全てを有し得る組成物から作製される：
（ｉ）ＩＳＯ  １７８に従って測定した場合、１２００ＭＰａ、または１４００ＭＰａ、または１５００ＭＰａ〜１６００ＭＰａ、または１７００ＭＰａ、または１８００ＭＰａ、または２０００ＭＰａの曲げ弾性率（ヤング率）、
（ｉｉ）ＩＳＯ  １７８に従って測定した場合、２０ＭＰａ、または２５ＭＰａ、または２９ＭＰａ〜３１ＭＰａ、または３５ＭＰａ、または４０ＭＰａの曲げ降伏強度、
（ｉｉｉ）ＩＳＯ  ５２７に従って測定した場合、１０００ＭＰａ、または１２５０ＭＰａ、または１３００ＭＰａ、または１４００Ｍｐａ、または１４５０ＭＰａ〜１６００ＭＰａ、または１７００ＭＰａ、または１８００ＭＰａ、または２０００ＭＰａの引張弾性率、
（ｉｖ）ＩＳＯ  ５２７に従って測定した場合、１８ＭＰａ、または１９ＭＰａ〜２１ＭＰａ、または２５ＭＰａ、または３０ＭＰａの引張降伏強度、
（ｖ）ＩＳＯ  １８０に従って測定した場合、２３℃で、１５ｋＪ／ｍ２、または２０ｋＪ／ｍ２、または３０ｋＪ／ｍ２、または３３ｋＪ／ｍ２〜３６ｋＪ／ｍ２、または４０ｋＪ／ｍ２、または４５ｋＪ／ｍ２、または５０ｋＪ／ｍ２の衝撃強度（ノッチ付きアイゾット）、
および／または
（ｖｉ）ＩＳＯ  １８０に従って測定した場合、−３０℃で、２ｋＪ／ｍ２、または３．５ｋＪ／ｍ２、または４．０ｋＪ／ｍ２〜５．０ｋＪ／ｍ２、または６．０ｋＪ／ｍ２、または８．０ｋＪ／ｍ２の衝撃強度（ノッチ付きアイゾット）。
【０１３６】
様々な実施形態では、物品は、特性（ｉ）〜（ｖｉ）のうちの少なくとも１つ、少なくとも２つ、または少なくとも３つ、または少なくとも４つ、または少なくとも５つ、または全てを有する組成物から作製される。
【０１３７】
本物品は、本明細書に開示される１つ以上の実施形態を含み得る。
【０１３８】
本組成物および物品は、有利には、ホルムアルデヒド、アセトアルデヒド、およびアクロレインなどの低濃度のアルデヒドを含む一方、自動車内装部品に必要な機械的特性を維持または改善する。いかなる特定の理論にも束縛されることを望まないが、出願人らは、アセトアセチル官能性ポリマーのアセトアセチル基（複数可）内のメチレン基（複数可）が、アルデヒド濃度を低減する求核付加反応などにより、組成物中に存在するアルデヒドと反応すると考えている。求核付加反応の非限定的な例は、２つのアセトアセチル基を含むポリマーによるホルムアルデヒドの低減を示す以下の式（１）に示される。そのような反応（すなわち、軽減）は、２つのアセトアセチル基の使用に限定されず、単一のアセトアセチル基でも起こり得る。
【化４】
2020521853.tif 000005
アセトアセチル官能性ポリマーは、組成物および物品のアルデヒド濃度を低減し、また、他の自動車内装部品のアルデヒド濃度も低減し得る（アセトアセチル基が自動車内空気に存在するアルデヒドと反応する場合など）。さらに、本組成物および物品は、自動車内装部品に有利な靭性（アイゾット試験などの引張衝撃特性によって示される）および剛性（引張特性および曲げ特性によって示される）間のバランスを呈する。
【０１３９】
限定するものではなく、例として、本開示の実施例が提供される。
【実施例】
【０１４０】
１．試験方法
密度を、ＡＳＴＭ  Ｄ７９２、方法Ｂに従って測定する。結果を、１立方センチメートルあたりのグラム（ｇ）（ｇ／ｃｃまたはｇ／ｃｍ３）で記録する。
【０１４１】
メルトフローレート（ＭＦＲ）を、ＡＳＴＭ  Ｄ１２３８、条件２３０℃／２．１６キログラム（ｋｇ）の重量に従って測定する。結果を、１０分あたりに溶出されるグラム（ｇ）（ｇ／１０分）で記録する。
【０１４２】
メルトインデックス（ＭＩ）は、ＡＳＴＭ  Ｄ１２３８に準拠して、条件１９０℃／２．１６キログラム（ｋｇ）重量で測定され、Ｉ２としても知られている。結果を、ｇ／１０分で報告する。
【０１４３】
ノッチ付きアイゾット衝撃強度を、室温（２３℃）および−３０℃でＩＳＯ  １８０に従って測定する。結果を、１平方メートルあたりのキロジュール（ｋＪ）（ｋＪ／ｍ２）で記録する。
【０１４４】
曲げ弾性率（ヤング率）をＩＳＯ  １７８に従って測定する。結果を、メガパスカルまたはＭＰａで記録する。
【０１４５】
曲げ降伏強度をＩＳＯ  １７８に従って測定する。結果を、メガパスカルまたはＭＰａで記録する。
【０１４６】
引張弾性率をＩＳＯ  ５２７に従って測定する。結果を、メガパスカルまたはＭＰａで記録する。
【０１４７】
引張降伏強度をＩＳＯ  ５２７に従って測定する。結果を、メガパスカルまたはＭＰａで記録する。
【０１４８】
ＶＯＣ試験方法：揮発性有機化学物質（ＶＯＣ）試験を、Ｔｏｙｏｔａ（商標）ガスバッグ法ＴＳＭ  ０５０８Ｇから改訂された以下の「ＶＯＣ試験方法」に従って行う。以下に説明されるＶＯＣ試験方法は、優先出願第ＰＣＴ／ＣＮ２０１７／０８６４８８号によって支持され、ＰＣＴ／ＣＮ２０１７／０８６４８８からの変更は、新規事項の追加なしの印刷上または事務上の変更として、当業者には明らかである。以下の作業例では、各構成成分を秤量し、Ｃｏｐｅｒｏｎ  １８ｍｍ押出機を使用して押し出すことによって試料を調製する。化合物を、サイドカッター造粒機によって小さなペレットに造粒する。造粒された化合物を、以下に説明されるＶＯＣ試験方法を使用した全揮発性有機化学物質（ＴＶＯＣ）試験に使用する。
【０１４９】
ＶＯＣ試験方法は、２００ｇの試料を１０リットル（Ｌ）のガス容量のＴｅｄｌａｒ（商標）ＰＶＦ（ポリフッ化ビニル）バッグ（Ｄｅｌｉｎ  Ｃｏ．ｌｔｄ、Ｃｈｉｎａから）に秤量し、次いで、バッグ内で５Ｌの窒素を供給することによって行う。次いで、分析前にバッグを６５℃で２時間保管する。ＶＯＣ試験方法のさらなる詳細は、以下で説明される。
【０１５０】
バッグからの４リットルの試料を使用して、カルボニル分析を行う。試料を、ジニトロフェニルヒドラジン（ＤＮＰＨ）で誘導体化する。次いで、カルボニル化合物を抽出し、高速液体クロマトグラフィー（ＨＰＬＣ）カラムに注入され、勾配溶出を使用して分離する。次いで、分離された化合物を、０．０１ｍｇ／ｍ３の検出限界で、３６０ｎｍのＵＶ検出によって定量化する。カルボニル分析は、試料に存在するホルムアルデヒド、アセトアルデヒド、アクロレイン、プロピオンアルデヒド、およびクロトンアルデヒドなどのアルデヒドの濃度を提供する。カルボニル分析のさらなる詳細は、以下の段落ならびに表１のＨＰＬＣ条件に提供される。
【０１５１】
ＤＮＰＨカートリッジ（ＣＮＷＢＯＮＤ  ＤＮＰＨ−Ｓｉｌｉｃａカートリッジ、３５０ｍｇ、カタログ番号ＳＥＥＱ−１４４１０２、Ａｎｐｌｅ  Ｃｏ．，Ｌｔｄ．）を用いて、ガスバッグから放出されたカルボニルを吸収する。サンプリング速度は３３０ｍＬ／分であり、サンプリング時間は１３分である。吸収後、ＤＮＰＨカートリッジを１グラム（正確な重量）のＡＣＮで溶出し、ＡＣＮ溶液をＨＰＬＣによって分析し、試料中のカルボニルを定量化する。６つのＤＮＰＨ誘導体を有する標準溶液（ＴＯ１１Ａ  カルボニル−ＤＮＰＨミックス、カタログ番号４８１４９−Ｕ、各個別の化合物について１５ｐｐｍ、Ｓｕｐｅｌｃｏ  Ｃｏ．Ｌｔｄ）を、アセトニトリルによって希釈し、最終溶液（０．７９４重量／重量ｐｐｍ）を−４℃（冷蔵庫）で機器キャリブレーションのために２ｍｌバイアル中に復元する。０．７９４ｐｐｍ（重量／重量）標準溶液を、試料中のカルボニルを定量化するための一点外部標準としてＨＰＬＣシステムに注入する。最初の２つのピークを、標準仕様に従ってホルムアルデヒドとアセトアルデヒドとして識別する。応答係数を、以下の式に従って各誘導体に対して計算する。
【数１】
2020521853.tif 000006
式中：
応答係数ｉ＝誘導体ｉの応答係数
ピーク面積ｉ＝標準溶液中の誘導体ｉのピーク面積
０．７９４＝０．７９４ｐｐｍの標準濃度
【０１５２】
試料溶液中のアルデヒド−ＤＮＰＨ誘導体の濃度を、以下の式に基づいて計算する。
【数２】
2020521853.tif 000007
式中：
ｉの濃度＝溶液中のアルデヒド−ＤＮＰＨ誘導体の濃度
ピーク面積ｉ＝試料溶液中の誘導体ｉのピーク面積
応答係数ｉ＝誘導体ｉの応答係数
【０１５３】
ＨＰＬＣ条件を以下の表１に示す。
【表１】
2020521853.tif 000008
【０１５４】
ガスバッグ法によるホルムアルデヒド低減試験：ＶＯＣ試験方法では、比較試料および本発明の試料のアルデヒド含有量を比較する。しかしながら、これらの試料中のホルムアルデヒド濃度は、ＶＯＣ試験方法の定量限界よりも低い。本発明の試料のホルムアルデヒド低減能力をさらに示すために、ホルムアルデヒド低減能力を比較するために既知の濃度のホルムアルデヒドを異なる試料のガスバッグにスパイクすることにより、スパイク実験を設計する。試験手順は以下のとおりである。
【０１５５】
２００ｇのアリコートの試料を、１０リットル（Ｌ）のガス容量のＰＶＦバッグに入れ、次いで、５Ｌの窒素をバッグに供給する。次いで、５００ｐｐｍホルムアルデヒド標準溶液の３μＬのアリコートを、ガスバッグに注入し、ガスバッグ内の理論ホルムアルデヒド濃度を０．３ｍｇ／ｍ３にする。次いで、ガスバッグを６５℃で２時間保管する。バッグからの４リットルの試料を使用して、ホルムアルデヒド分析を行う。ガス試料を、ジニトロフェニルヒドラジン（ＤＮＰＨ）カートリッジで誘導体化する。異なるガスバッグのホルムアルデヒド濃度を、「ＶＯＣ試験方法」に記載されるのと同じＨＰＬＣ方法を使用して定量化する。比較ガスバッグの測定されたホルムアルデヒド濃度は、約０．１４ｍｇ／ｍ３であり、これは試料ＴＰＯ組成物によるホルムアルデヒドの物理的吸収に起因するべきでる。
【０１５６】
示差走査熱量測定（ＤＳＣ）：ポリマーのガラス転移温度（Ｔｇ）を、ＤＳＣによって測定する。５〜１０ミリグラム（ｍｇ）の試料を、窒素下でオートサンプラーを取り付けたＴＡ  Ｉｎｓｔｒｕｍｅｎｔ  ＤＳＣ  Ｑ２０００の圧着アルミニウムパン中で分析する。ＤＳＣによるＴｇの測定を３サイクル行う：第１のサイクル：−６０℃〜１６０℃、１分あたり摂氏１０度（℃／分）、および３分間保持（分）；第２のサイクル：１６０℃〜−６０℃、１０℃／分、３分間保持；ならびに第３のサイクル：−６０℃〜１６０℃、１０℃／分、および３分間保持。Ｔｇを、第３のサイクルからハーフハイト法によって得る。
【０１５７】
ゲル浸透クロマトグラフィー（ＧＰＣ）：ポリマーの分子量を、Ａｇｉｌｅｎｔ  １２００を使用したＧＰＣ分析によって測定する。試料を２ｍｇ／ｍＬの濃度でテトラヒドロフラン（ＴＨＦ）／ギ酸（ＦＡ）（５％）に溶解し、次いで、ＧＰＣ分析の前に０．４５μｍポリテトラフルオロエチレン（ＰＴＦＥ）フィルターを通して濾過する。ＧＰＣ分析を、以下の条件を使用して実施する。
【０１５８】
カラム：１本のＰＬｇｅｌ  ＧＵＡＲＤカラム（１０μｍ、５０×７．５ｍｍ）、タンデムで１本の混合Ｂカラム（７．８×３００ｍｍ）；カラム温度：４０℃；移動相：ＴＨＦ／ＦＡ（５％）；流量：１．０ｍＬ／分；注入量：１００μＬ；検出器：Ａｇｉｌｅｎｔ屈折率検出器、４０℃；および検量線：ポリノム３適合度を使用した２３２９０００〜５８０ｇ／ｍｏｌの範囲の分子量を有するＰＬポリスチレン狭標準。
２．材料
【０１５９】
実施例で使用される材料を、以下の表２に提供する。
【表２】
2020521853.tif 000009
３．プロトコル
ａ．アセトアセチル官能性ポリマーの調製
【０１６０】
コンデンサ、機械的撹拌機、および窒素（Ｎ２）の注入口を備えた１リットルの三つ口反応器に、脱イオン（ＤＩ）水（４００ｇ）、ＰＤＡＤＭＡＣ（１３ｇ）、およびゼラチン（０．３ｇ）を供給する。得られた水相を穏やかなＮ２流の下で７５℃に加熱する。別の容器で、モノマー、開始剤、および使用する場合は連鎖移動剤（ＣＴＡ）を、表３に示す配合に基づいて混合することによって油相を調製する。開始剤を完全に溶解するために撹拌を適用する。次いで、穏やかな撹拌（１５０ｒｐｍ）の下で油相を水相に添加する。次いで、得られた反応混合物を８５℃まで加熱する。３０分後、別のゼラチンショット（０．３ｇ）を反応器に添加する。反応を３時間進行させ、さらに油浴温度として定義される３０分間、１０７℃で継続する。これは、モノマーの変換をさらに促進するためである。その後、反応器を室温まで冷却する。マイクロビーズを、重力でフラスコの底に沈殿させる。固体ビーズを濾過により収集し、１／１（ｖ／ｖ）の比率のＭｅＯＨ／Ｈ２Ｏ溶液混合物で繰り返し洗浄する。次いで、得られたポリマー粒子を５０℃で一晩真空乾燥させる。ポリマーの特性もまた表３に示す。
【表３】
2020521853.tif 000010
ｂ．本発明の実施例１〜４および比較試料１の調製
【０１６１】
比較試料および本発明の実施例をそれぞれ、各構成成分をＣｏｐｅｒｏｎ（商標）１８ｍｍ押出機に秤量し、組成物を押し出すことによって調製する。押出後、ＬＡＢＴＥＣＨ  Ｅｎｇｉｎｅｅｒｉｎｇ  ｃｏｍｐａｎｙによって製造されたサイドカッター造粒機（モデル：ＬＳＣ−１０８）を使用して、組成物を小さなペレットに造粒する。ペレットは２．３〜３．０ｍｍの直径、２．３〜３．０ｍｍの長さを有する。次いで、ペレットを試験用の試料に成形する。表４は、本発明の実施例および比較試料の組成物に含まれる各構成成分の量をおおよその重量パーセントで示す。
【０１６２】
揮発性有機化学物質（ＶＯＣ）について、上記のＶＯＣ方法を介して組成物を試験する。また上記のホルムアルデヒド低減試験を介して組成物を試験する。結果を表４に示す。
【０１６３】
機械的特性についても組成物を試験する。結果を表４に示す。
【表４】
2020521853.tif 000011
４．結果
【０１６４】
表４に示されるように、（Ａ）ポリプロピレン（ＹＵＰＬＥＮＥ（商標）ＢＸ３９００）、（Ｂ）ポリオレフィンエラストマー（ＥＮＧＡＧＥ（商標）８２００）、（Ｃ）アセトアセチル官能性ポリマー、ならびに（Ｄ）タルク（ＪｅｔＦｉｌ（商標）７００）および酸化防止添加剤（ＩＲＧＡＮＯＸ（商標）Ｂ  ２２５）を含む添加剤成分を含む組成物である本発明の実施例１〜４は、有利に、アセトアセチル官能性ポリマーを欠乏し、かつ最先端技術を代表する比較試料１と比較して低減されたアルデヒド濃度（例えば、アセトアルデヒド濃度）を呈する。
【０１６５】
いかなる特定の理論に拘束されることを望まないが、出願人は、アセトアセチル基が、組成物中に存在するアルデヒド（例えば、ホルムアルデヒド、アセトアルデヒド、およびアクロレイン）と反応し、それが有利に組成物のアルデヒド濃度を軽減（すなわち、低減）すると考えている。
【０１６６】
さらに、本発明の実施例１〜４は、比較試料１と比較して驚くほどかつ予想外に類似の、いくつかの場合では改善された、機械的特性を呈し、実施例１〜４は自動車内装部品などの物品の作製に好適であることを示す。
【０１６７】
さらに、本開示の本発明の組成物は、アセトアセチル官能性ポリマーなどの高価な構成成分の量を制限することにより費用効果が高いことに留意されたい。
【０１６８】
本開示は、本明細書に含まれる実施形態および例示に限定されず、以下の特許請求の範囲の範囲内に該当する実施形態の部分、および異なる実施形態の要素の組み合わせを含むこれらの実施形態の変更された形態を含むことが、特に意図されている。
【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
組成物であって、
（Ａ）５０重量％〜８５重量％のポリプロピレンポリマー、
（Ｂ）５重量％〜３５重量％のポリオレフィンエラストマー、
（Ｃ）０．１重量％〜２０重量％のアセトアセチル官能性ポリマー、および
（Ｄ）０重量％〜３０重量％の添加剤成分を含む、組成物。
【請求項２】
前記アセトアセチル官能性ポリマーが、重合単位として、２１重量％〜８０重量％のアセトアセチル官能性モノマー、および前記アセトアセチル官能性モノマーとは異なる２０重量％〜７９重量％のアクリルモノマーを含む、請求項１に記載の組成物。
【請求項３】
前記アセトアセチル官能性モノマーが、アセトアセトキシエチルメタクリレート、アセトアセトキシエチルアクリレート、アセトアセトキシプロピルメタクリレート、アリルアセトアセテート、アセトアセトキシブチルメタクリレート、２，３−ジ（アセトアセトキシ）プロピルメタクリレート、およびそれらの混合物からなる群から選択される、請求項１または２のいずれかに記載の組成物。
【請求項４】
前記アセトアセチル官能性ポリマーが、１０〜２０００マイクロメートルの平均粒子サイズを有するポリマービーズの形態である、請求項１〜３のいずれかに記載の組成物。
【請求項５】
前記アセトアセチル官能性ポリマーが、連鎖移動剤および安定剤の存在下でモノマー組成物を懸濁重合することにより調製され、前記モノマー組成物が、前記モノマー組成物の総重量に基づいて、２１重量％〜８０重量％の前記アセトアセチル官能性モノマー、および前記アセトアセチル官能性モノマーとは異なる２０重量％〜７９重量％の前記アクリル系モノマーを含む、請求項１〜４のいずれかに記載の組成物。
【請求項６】
前記ポリオレフィンエラストマーがエチレン／α−オレフィンコポリマーである、請求項１〜５のいずれかに記載の組成物。
【請求項７】
前記ＶＯＣ試験方法に従って測定した場合、０．０１ｍｇ／ｍ３未満のホルムアルデヒド、
前記ＶＯＣ試験方法に従って測定した場合、０．４３０ｍｇ／ｍ３未満のアセトアルデヒド、および
前記ＶＯＣ試験方法に従って測定した場合、０．０１ｍｇ／ｍ３未満のアクロレインを含む、請求項１〜６のいずれかに記載の組成物。
【請求項８】
１４９０Ｍｐａを超える曲げ弾性率（ヤング率）、および
２９ＭＰａを超える曲げ降伏強度を含む、請求項１〜７のいずれかに記載の組成物。
【請求項９】
１４５０ＭＰａを超える引張弾性率、および
１９ＭＰａを超える引張降伏強度を含む、請求項１〜８のいずれかに記載の組成物。
【請求項１０】
２３℃で３３ｋＪ／ｍ２を超える衝撃強度、および
−３０℃で４．５０ｋＪ／ｍ２を超える衝撃強度を含む、請求項１〜９のいずれかに記載の組成物。
【国際調査報告】
2020521853.tif 000012
2020521853.tif 000013